(57)【要約】【課題】  仮想現実溶接システムを用いた方法を提供すること。【解決手段】  方法は、溶接カスタムアセンブリを表すデジタルモデルを仮想現実溶接システムにインポートするステップと、前記仮想現実溶接システムのプログラマブルプロセッサベースのサブシステムを用いて、前記デジタルモデルを分析して、前記デジタルモデルを複数の部位に区分化するステップであって、該複数の部位の各部位は、前記溶接カスタムアセンブリのシングル溶接継手の種類に対応する、ステップと、前記仮想現実溶接システムのプログラマブルプロセッサベースのサブシステムを用いて、前記複数の部位の各部位を、前記仮想現実溶接システムでモデル化された複数の仮想溶接クーポンのうちの１つの仮想溶接クーポンに合致させるステップと、を含む。【選択図】  図１
2018165846.tif 000002
【特許請求の範囲】
【請求項１】
溶接カスタムアセンブリを表すデジタルモデルを仮想現実溶接システムにインポートするステップと、
前記仮想現実溶接システムのプログラマブルプロセッサベースのサブシステムを用いて、前記デジタルモデルを分析して、前記デジタルモデルを複数の部位に区分化するステップであって、該複数の部位の各部位は、前記溶接カスタムアセンブリのシングル溶接継手の種類に対応する、ステップと、
前記仮想現実溶接システムのプログラマブルプロセッサベースのサブシステムを用いて、前記複数の部位の各部位を、前記仮想現実溶接システムでモデル化された複数の仮想溶接クーポンのうちの１つの仮想溶接クーポンに合致させるステップと、
を含む方法。
【請求項２】
前記溶接カスタムアセンブリを表す前記デジタルモデルの合致した部位に対応する仮想溶接クーポンを使用する仮想溶接訓練プログラムを、前記仮想現実溶接システムのプログラマブルプロセッサベースのサブシステムを用いて生成するステップをさらに含む、請求項１に記載の方法。
【請求項３】
前記仮想溶接クーポンのそれぞれは、前記仮想現実溶接システムの疑似溶接クーポンに対応する、請求項１又は２に記載の方法。
【請求項４】
前記シングル溶接継手の種類は、突き合わせ継手、Ｔ継手、角継手、へり継手又はラップ継手のうちの１つを含む、請求項１乃至３のいずれか一項に記載の方法。
【発明の詳細な説明】
【技術分野】
【０００１】
本特許出願は、２００８年８月２１日に出願された米国仮特許出願第６１／０９０７９４号の優先権及び便益を主張する、２００９年７月１０日に出願された係属中の米国特許出願第１２／５０１２５７号の一部継続出願であり、該米国特許出願の優先権を主張する。該米国特許出願は、参照により本願に全体的に組み込まれる。
【０００２】
本発明は、請求項１６に記載の仮想現実溶接システム並びに請求項１、５、８及び１２に記載のアーク溶接訓練を提供する方法に関する。特定の実施形態は仮想現実シミュレーションに関する。より具体的には、特定の実施形態は、リアルタイムの溶接パドルフィードバックを使ってシミュレーション仮想現実環境（simulated  virtual  reality  environment）又は拡張現実環境においてアーク溶接訓練を提供し、仮想現実溶接システムに外部データをインポートし分析すること提供するためのシステム及び方法に関する。
【背景技術】
【０００３】
従来、アーク溶接を学習するには長時間にわたる指導、訓練及び練習が必要である。学習可能な多くの様々な種類のアーク溶接及びアーク溶接プロセスがある。一般に、生徒は、実物の溶接システムを使い、実物の金属片に溶接作業を行うことで溶接を学習する。そのような現実世界での訓練によって乏しい溶接資源が占有され、限られた溶接材が使い果たされることがある。しかしながら、近年、溶接シミュレーションを使って訓練を行うという考え方がより広まってきた。一部の溶接シミュレーションはパーソナルコンピュータを使って及び／又はインターネットを通じたオンラインにより実施される。しかしながら、現在既知の溶接シミュレーションは訓練目標の点で限定されている傾向にある。例えば、一部の溶接シミュレーションでは、単に溶接工具の持ち方や設置の仕方について溶接学習者を訓練する「筋肉の記憶」のための訓練にのみ重点が置かれている。他の溶接シミュレーションは溶接プロセスの視覚効果及び聴覚効果を示すことに重点を置いているものの、そのやり方は限られ且つ多くの場合非現実的であり、現実世界の溶接を大いに表す所望のフィードバックを生徒に提供しない。この実際のフィードバックによって、生徒は必要な調節を行って良好な溶接部を得ることができるようになる。溶接は筋肉の記憶によってではなくアーク及び／又はパドルを見ることにより学習するものである。
【０００４】
本願の残りの部分に記載の本発明の実施形態と、従来のアプローチ、既存のアプローチ及び既に提案されているアプローチとを図面を参照しながら比較することにより、それらのアプローチのさらなる限界やデメリットが当業者に明らかになる。
【発明の概要】
【課題を解決するための手段】
【０００５】
本発明は、前述した限界やデメリットを解消することを目的とする。この課題は、請求項１、５、８及び１２に記載の方法によって、また請求項１６に記載のシステムによって解決される。さらなる実施形態は従属項の主題である。リアルタイムの溶融金属流動性並びに熱吸収特性及び熱放散特性を有する溶接パドルのシミュレーションを仮想現実空間で提供する、仮想現実溶接システム上でのアーク溶接シミュレーションが開発された。データが仮想現実溶接システムにインポートされ、見習い溶接工（student  welder）の進歩を特徴付けるために、また訓練を提供するためにデータが分析され得る。
【０００６】
一実施形態によれば、仮想現実溶接システムは、プログラマブルプロセッサベースのサブシステムと、前記プログラマブルプロセッサベースのサブシステムに作動的に接続された空間追跡装置と、前記空間追跡装置が空間的に追跡可能な少なくとも１つの疑似溶接工具と、前記プログラマブルプロセッサベースのサブシステムに作動的に接続された少なくとも１つのディスプレイ装置とを含む。当該システムは、リアルタイムの溶融金属流動性及び熱放散特性を有する溶接パドルを仮想現実空間でシミュレートすることができる。当該システムはさらに、現実世界での溶接部を描画するためにディスプレイ装置上にシミュレートした溶接パドルを表示することができる。見習い工のパフォーマンスに基づいて、システムは、許容可能であるか又は欠陥を有する溶接部を示すかのどちらかである評価済溶接部を表示する。外部データが仮想現実溶接システムにインポートされ、見習い溶接工により作られた溶接部の品質を判断するために又は訓練のために溶接カスタムアセンブリの部位をモデル化するために係る外部データが分析され得る。
【０００７】
一実施形態は方法を提供する。当該方法は、所定の溶接プロセスに対応する現実世界での溶接作業の間に見習い溶接工が作った溶接部の品質を表す溶接品質パラメータの第１のデータセットを、仮想現実溶接システムにインポートするステップを含む。当該方法は、前記所定の溶接プロセスに対応する前記仮想現実溶接システム上でのシミュレーション溶接作業の間に前記見習い溶接工が作った仮想溶接部の品質を表す、前記仮想現実溶接システムに保存された溶接品質パラメータの第２のデータセットを、前記仮想現実溶接システムのプログラマブルプロセッサベースのサブシステムを用いて前記第１のデータセットと比較するステップも含む。当該方法は、前記比較ステップに対応して、前記仮想現実溶接システムのプログラマブルプロセッサベースのサブシステムを用いて数値比較スコアを生成するステップをさらに含む。
【０００８】
一実施形態は方法を提供する。当該方法は、現実世界の溶接機を用いて熟練溶接工により行われた、所定の溶接プロセスに対応する現実世界での溶接作業の間に生成された測定溶接パラメータの第１のデータセットを、仮想現実溶接システムにインポートするステップを含む。当該方法は、前記仮想現実溶接システムを用いて見習い溶接工により行われた、前記所定の溶接プロセスに対応するシミュレーション溶接作業の間に生成されたシミュレーション溶接パラメータの第２のデータセットを前記仮想現実溶接システムに保存するステップも含む。当該方法は、前記仮想現実溶接システムのプログラマブルプロセッサベースのサブシステムを用いて、第１のデータセットを第２のデータセットと比較することにより複数の見習い工溶接品質パラメータを算出するステップをさらに含む。
【０００９】
一実施形態は方法を提供する。当該方法は、仮想現実溶接システムを用いて熟練溶接工により行われた、所定の溶接プロセスに対応する第１のシミュレーション溶接作業の間に生成されたシミュレーション溶接パラメータの第１のデータセットを、前記仮想現実溶接システムに保存するステップを含む。当該方法は、前記仮想現実溶接システムを用いて見習い溶接工により行われた、前記所定の溶接プロセスに対応する第２のシミュレーション溶接作業の間に生成されたシミュレーション溶接パラメータの第２のデータセットを、前記仮想現実溶接システムに保存するステップも含む。当該方法は、前記仮想現実溶接システムのプログラマブルプロセッサベースのサブシステムを用いて、第１のデータセットを第２のデータセットと比較することにより複数の見習い工溶接品質パラメータを算出するステップをさらに含む。
【００１０】
一実施形態は方法を提供する。当該方法は、溶接カスタムアセンブリを表すデジタルモデルを仮想現実溶接システムにインポートするステップを含む。当該方法は、前記仮想現実溶接システムのプログラマブルプロセッサベースのサブシステムを用いて、前記デジタルモデルを分析して、前記デジタルモデルを複数の部位に区分化するステップであって、該複数の部位の各部位は、前記溶接カスタムアセンブリのシングル溶接継手（single  weld  joint）の種類に対応する、ステップも含む。当該方法は、前記仮想現実溶接システムのプログラマブルプロセッサベースのサブシステムを用いて、前記複数の部位の各部位を、前記仮想現実溶接システムでモデル化された複数の仮想溶接クーポンのうちの１つの仮想溶接クーポンに合致させるステップをさらに含む。
【００１１】
本発明のこれらの特徴及び他の特徴に加え、本発明の例示的な実施形態の詳細は、下記の説明及び図面からより完全に理解することができる。
【図面の簡単な説明】
【００１２】
【図１】図１は、リアルタイム仮想現実環境でアーク溶接訓練を提供するシステムのシステムブロック図の例示的な実施形態を示す。
【図２】図２は、図１のシステムの模擬溶接コンソール及び観察者用ディスプレイ装置（ＯＤＤ）を組み合せたものの例示的な実施形態を示す。
【図３】図３は、図２の観察者用ディスプレイ装置（ＯＤＤ）の例示的な実施形態を示す。
【図４】図４は、物理的溶接ユーザーインターフェイス（ＷＵＩ）を示す図２の模擬溶接コンソールの正面部の例示的な実施形態を示す。
【図５】図５は、図１のシステムの疑似溶接工具（ＭＷＴ）の例示的な実施形態を示す。
【図６】図６は、図１のシステムのテーブル／スタンド（Ｔ／Ｓ）の例示的な実施形態を示す。
【図７Ａ】図７Ａは、図１のシステムのパイプ溶接クーポン（ＷＣ）の例示的な実施形態を示す。
【図７Ｂ】図７Ｂは、図６のテーブル／スタンド（ＴＳ）のアームに取り付けられた図７ＡのパイプＷＣを示す。
【図８】図８は、図１の空間追跡装置（ＳＴ）の例示的な実施形態の様々な要素を示す。
【図９Ａ】図９Ａは、図１のシステムのフェイスマウントディスプレイ装置（ＦＭＤＤ）の例示的な実施形態を示す。
【図９Ｂ】図９Ｂは、図９ＡのＦＭＤＤをユーザーの頭にどのように固定するかを示す。
【図９Ｃ】図９Ｃは、溶接ヘルメットに取り付けられた図９ＡのＦＭＤＤの例示的な実施形態を示す。
【図１０】図１０は、図１のシステムのプログラマブルプロセッサベースのサブシステム（ＰＰＳ）のサブシステムブロック図の例示的な実施形態を示す。
【図１１】図１１は、図１０のＰＰＳのグラフィック処理装置（ＧＰＵ）のブロック図の例示的な実施形態を示す。
【図１２】図１２は、図１のシステムの機能ブロック図の例示的な実施形態を示す。
【図１３】図１３は、図１の仮想現実訓練システムを用いた訓練方法の一実施形態のフローチャートである。
【図１４Ａ】図１４Ａは、本発明の一実施形態に係る溶接要素（溶接ピクセル）変位マップの概念を示す。
【図１４Ｂ】図１４Ｂは、本発明の一実施形態に係る溶接要素（溶接ピクセル）変位マップの概念を示す。
【図１５】図１５は、図１のシステムにおいてシミュレートした下向き溶接クーポン（ＷＣ）のクーポン空間及び溶接空間の例示的な実施形態を示す。
【図１６】図１６は、図１のシステムにおいてシミュレートした角（Ｔ継手）溶接クーポン（ＷＣ）のクーポン空間及び溶接空間の例示的な実施形態を示す。
【図１７】図１７は、図１のシステムにおいてシミュレートしたパイプ溶接クーポン（ＷＣ）のクーポン空間及び溶接空間の例示的な実施形態を示す。
【図１８】図１８は、図１７のパイプ溶接クーポン（ＷＣ）の例示的な実施形態を示す。
【図１９Ａ】図１９Ａは、図１のシステムの二重変位パドルモデルの概念の例示的な実施形態を示す。
【図１９Ｂ】図１９Ｂは、図１のシステムの二重変位パドルモデルの概念の例示的な実施形態を示す。
【図１９Ｃ】図１９Ｃは、図１のシステムの二重変位パドルモデルの概念の例示的な実施形態を示す。
【図２０】図２０は、溶接品質パラメータを現実世界の溶接機から仮想現実溶接システムにインポートすることの概念を示す。
【図２１】図２１は、見習い溶接工の現実世界での溶接作業を見習い溶接工の仮想溶接作業と比較する方法の実施形態のフローチャートである。
【図２２】図２２は、見習い溶接工の仮想溶接作業を熟練溶接工の現実世界での溶接作業と比較する方法の実施形態のフローチャートである。
【図２３】図２３は、測定溶接品質パラメータを現実世界の溶接機から仮想現実溶接システムにインポートすることの概念を示す。
【図２４】図２４は、複数の見習い工溶接品質パラメータと見習い工数値スコアとを生成する方法の第１の実施形態のフローチャートである。
【図２５】図２５は、複数の見習い工溶接品質パラメータと見習い工数値スコアとを生成する方法の第２の実施形態のフローチャートである。
【図２６】図２６は、溶接カスタムアセンブリを表すデジタルモデルを仮想現実溶接システムにインポートすることの概念を示す。
【図２７】図２７は、溶接カスタムパーツを表すデジタルモデルの部位を複数の溶接クーポンに合致させることの概念を示す。
【図２８】図２８は、溶接カスタムパーツのための仮想溶接訓練プログラムを生成する方法の実施形態のフローチャートである。
【発明を実施するための形態】
【００１３】
本発明の一実施形態は、プログラマブルプロセッサベースのサブシステム（programmable  processor-based  subsystem）と、該プログラマブルプロセッサベースのサブシステムに作動的に接続された空間追跡装置（spatial  tracker）と、該空間追跡装置が空間的に追跡可能な少なくとも１つの疑似溶接工具（mock  welding  tool）と、プログラマブルプロセッサベースのサブシステムに作動的に接続された少なくとも１つのディスプレイ装置とを含む仮想現実アーク溶接（ＶＲＡＷ）システムを含む。当該システムは、リアルタイムの溶融金属流動性及び熱放散特性を有する溶接パドルを仮想現実空間でシミュレートすることができる。当該システムは、シミュレートした溶接パドルをディスプレイ装置上にリアルタイムで表示することもできる。シミュレートした溶接パドルのリアルタイムの溶融金属流動性及び熱放散特性は、表示された場合に疑似溶接工具のユーザーにリアルタイムの視覚的フィードバックを提供するため、ユーザーは、そのリアルタイムの視覚的フィードバックに応じて溶接技術をリアルタイムに調節又は維持できる（即ち、ユーザーが正しく溶接を学ぶのを助ける）。表示された溶接パドルは、ユーザーの溶接技術や選択された溶接プロセス及びパラメータに基づいて現実世界で形成され得る溶接パドルを表すものである。パドルを見ることで（例えば、形状、色、スラグ、サイズ、積み重ねた硬貨様のビード（stacked  dimes））、ユーザーは良好な溶接部をつくるために自身のテクニックを変更し、行う溶接の種類を決定できる。パドルの形状はガン又はスティックの動きに対応する。本明細書で用いる「リアルタイム」という用語は、現実世界での溶接シナリオでユーザーが認識及び経験し得るのと同様な形でシミュレーション環境で時間的に認識及び経験することを意味する。さらに、溶接パドルは重力を含む物理的環境の作用に対応するため、ユーザーは頭上溶接や様々なパイプ溶接角度（例えば、１Ｇ、２Ｇ、５Ｇ、６Ｇ）を含む様々な位置で溶接を現実的に練習できる。
【００１４】
図１は、リアルタイム仮想現実環境でアーク溶接訓練を提供するシステム１００のシステムブロック図の例示的な実施形態を示す。システム１００はプログラマブルプロセッサベースのサブシステム（ＰＰＳ）１１０を含む。システム１００はＰＰＳ１１０に作動的に接続された空間追跡装置（ＳＴ）１２０をさらに含む。システム１００は、ＰＰＳ１１０に作動的に接続された物理的溶接ユーザーインターフェイス（ＷＵＩ）１３０と、ＰＰＳ１１０及びＳＴ１２０に作動的に接続されたフェイスマウントディスプレイ装置（ＦＭＤＤ）１４０とを含む。システム１００は、ＰＰＳ１１０に作動的に接続された観察者用ディスプレイ装置（ＯＤＤ）１５０をさらに含む。システム１００は、ＳＴ１２０及びＰＰＳ１１０に作動的に接続された少なくとも１つの疑似溶接工具（ＭＷＴ）１６０も含む。システム１００は、テーブル／スタンド（Ｔ／Ｓ）１７０及びＴ／Ｓ１７０に取り付け可能な少なくとも１つの溶接クーポン（welding  coupon）（ＷＣ）１８０をさらに含む。本発明の代替的な実施形態によれば、シールドガス源を模倣し、調節可能な流量調整弁を有する模擬ガス容器（図示せず）が設けられる。
【００１５】
図２は、図１のシステム１００の模擬溶接コンソール１３５（溶接電源ユーザーインターフェイスを模倣）及び観察者用ディスプレイ装置（ＯＤＤ）１５０を組み合せたものの例示的な実施形態を示す。物理的ＷＵＩ１３０はコンソール１３５の前面部にあり、つまみ、ボタン並びに様々なモード及び機能をユーザーが選択するためのジョイスティックを提供する。ＯＤＤ１５０はコンソール１３５の上部に取り付けられている。ＭＷＴ１６０は、コンソール１３５の側部に取り付けられたホルダー内に置かれている。コンソール１３５は内部的にＰＰＳ１１０及びＳＴ１２０の一部を保持する。
【００１６】
図３は、図２の観察者用ディスプレイ装置（ＯＤＤ）１５０の例示的な実施形態を示す。本発明の一実施形態によれば、ＯＤＤ１５０は液晶ディスプレイ（ＬＣＤ）装置である。他のディスプレイ装置も可能である。例えば、本発明の他の実施形態によればＯＤＤ１５０はタッチスクリーンディスプレイであり得る。ＯＤＤ１５０はＰＰＳ１１０からビデオ（例えばＳＶＧＡ形式）及びディスプレイ情報を受け取る。
【００１７】
図３に示すように、ＯＤＤ１５０は、位置、ノズル高さ（tip  to  work）、溶接角度、トラベル角（travel  angle）及び移動速度を含む様々な溶接パラメータ１５１を示す第１のユーザーシーンを表示することができる。これらのパラメータは、グラフィカルな形でリアルタイムに選択及び表示され得るものであり、適切な溶接技術を教えるのに用いられる。さらに、図３に示すように、ＯＤＤ１５０は、例えば不適切な溶接サイズ、悪いビード配置、凹状ビード、過剰な凸性、アンダーカット、ポロシティ、不完全な融合、スラグの含有、過剰なスパッタ、余盛及び焼け落ち（溶け落ち）を含む模擬溶接不連続状態１５２を表示することができる。アンダーカットは、開先が溶融して溶接部又は溶接ルートに隣接したベース金属と一体化し、溶接金属が充填されずに残ったものである。アンダーカットは往々にして誤った溶接角度に起因する。ポロシティは、アークをクーポンから離しすぎることによって往々にして生じる、固化の間のガスの閉じ込めにより形成される空隙型の不連続部である。
【００１８】
また、図３に示すように、ＯＤＤ５０はメニュー、アクション、視覚キュー、新たなクーポン及びエンドパスを含むユーザー選択肢１５３を表示することができる。これらのユーザー選択肢はコンソール１３５のユーザーボタンに連動している。ユーザーが例えばＯＤＤ１５０のタッチスクリーンを通じて又は物理的ＷＵＩ１３０を通じて様々な選択を行うと、表示される特徴が変更されて、選択された情報及び他の選択肢がユーザーに提供される。さらに、ＯＤＤ１５０は、ＦＭＤＤ１４０を装着した溶接工が見ている視界を、溶接工と同じ視角で又は例えばインストラクターにより選択される様々な別の角度で表示し得る。インストラクター及び／又は生徒は、様々な訓練上の目的でＯＤＤ１５０を見てもよい。例えば、完成した溶接部の周りで視界を回転させてインストラクターが視認できるようにしてもよい。本発明の代替的な実施形態によれば、システム１００からのビデオは、遠隔地での視聴及び／又は批評のために、例えばインターネットを通じて遠隔地に送信され得る。さらに音声を提供して生徒と遠隔地のインストラクターとの間でリアルタイムな音声通信ができるようにしてもよい。
【００１９】
図４は、物理的溶接ユーザーインターフェイス（ＷＵＩ）１３０を示す、図２の模擬溶接コンソール１３５の前面部の例示的な実施形態を示す。ＷＵＩ１３０は、ＯＤＤ１５０に表示されるユーザー選択肢１５３に対応する一式のボタン１３１を含む。ボタン１３１は、ＯＤＤ１５０に表示されるユーザー選択肢１５３の色に対応するよう色付されている。ボタン１３１のうちの１つが押圧されると、ＰＰＳ１１０に信号が送信されて対応する機能が作動される。ＷＵＩ１３０は、ＯＤＤ１５０に表示される様々なパラメータ及び選択肢を選択するためにユーザーが使うことができるジョイスティック１３２も含む。ＷＵＩ１３０はワイヤ送給速度／アンペアを調節するためのダイアル又はつまみ１３３と、ボルト／トリムを調節するための別のダイアル又はつまみ１３４とをさらに含む。ＷＵＩ１３０はアーク溶接プロセスを選択するためのダイアル又はつまみ１３６も含む。本発明の一実施形態によれば、ガスシールド及びセルフシールドプロセスを含むフラックスコアードアーク溶接（ＦＣＡＷ）と、ショートアーク、軸方向噴霧（axial  spray）、ＳＴＴ及びパルスを含むガス金属アーク溶接（ＧＭＡＷ）と、ガスタングステンアーク溶接（ＧＴＡＷ）と、Ｅ６０１０及びＥ７０１０電極を含むシールド金属アーク溶接（ＳＭＡＷ）とを含む３つアーク溶接プロセスを選択することができる。ＷＵＩ１３０は溶接の極性を選択するためのダイアル又はつまみ１３７をさらに含む。本発明の一実施形態によれば、交流（ＡＣ）、正の直流（ＤＣ＋）及び負の直流（ＤＣ−）を含む３つのアーク溶接の極性を選択することができる。
【００２０】
図５は、図１のシステム１００の疑似溶接工具（ＭＷＴ）１６０の例示的な実施形態を示す。図５のＭＷＴ１６０は、プレート溶接及びパイプ溶接用のスティック型溶接工具を模倣し、ホルダー１６１及び模擬溶接棒１６２を含む。ＭＷＤ１６０のトリガーを使って信号をＰＰＳ１１０に送信して選択した模擬溶接プロセスを作動させる。模擬溶接棒１６２は現実世界でのパイプ溶接におけるルートパス溶接工程の間に又はプレートを溶接する際に生じる抵抗フィードバック（resistive  feedback）を模倣するために触覚抵抗性チップ（tacitly  resistive  tip）１６３を含む。ユーザーが模擬溶接棒１６２をルートから出し過ぎると、ユーザーは低抵抗を感じるか又は感知することができるため、現在の溶接プロセスを調節するか又は維持するのに用いるフィードバックが得られる。
【００２１】
スティック型溶接工具は、仮想溶接プロセスの間に模擬溶接棒１６２を引くアクチュエータ（図示せず）を含み得ることが考えられる。即ち、ユーザーが仮想溶接行為を行うのに伴って、ホルダー１６１と模擬溶接棒１６２の先端との間の距離を短くなり、溶接棒の消費を模倣する。消費速度、即ち、溶接棒１６２の回収はＰＰＳ１１０によって、より具体的にはＰＰＳ１１０により実行されるコード化された命令によって制御され得る。模擬消費速度はユーザーの技量に依存してもよい。なお、システム１００は様々な種類の溶接棒を用いた仮想溶接を支援するため、溶接棒１６２の消費速度又は減少量を、使用する溶接工程及び／又はシステム１００のセットアップに応じて変化させてもよいことを付言しておく。
【００２２】
本発明の他の実施形態によれば、例えば、供給されるワイヤ電極を有する手持ち式の半自動溶接ガンを模倣するＭＷＤを含む他の疑似溶接工具も可能である。さらに、本発明の他の特定の実施形態によれば、ユーザーの手のなかで工具の実際の感触をより高度に模倣するためにＭＷＴ１６０として本物の溶接工具が使用され得るが、システム１００においては該工具を用いて本物のアークが実際に生成されることはない。また、シミュレータ１００の模擬研削モードで使用する模擬研削工具を設けてもよい。同様に、シミュレータ１００の模擬切断モードで使用する模擬切断工具を設けてもよい。さらに、模擬ガスタングステンアーク溶接（ＧＴＡＷ）トーチ又はフィラー材料をシミュレータ１００で用いるために設けてもよい。
【００２３】
図６は、図１のシステム１００のテーブル／スタンド（Ｔ／Ｓ）１７０の例示的な実施形態を示す。Ｔ／Ｓ１７０は調節可能なテーブル１７１、スタンド又はベース１７２、調節可能なアーム１７３及び垂直ポスト１７４を含む。テーブル１７１、スタンド１７２及びアーム１７３のそれぞれは垂直ポスト１７４に取り付けられている。テーブル１７１及びアーム１７３のそれぞれは垂直ポスト１７４に対して上方、下方及び回転的に手動で調節することができる。アーム１７３は様々な溶接クーポン（例えば、溶接クーポン１７５）を保持するのに用いられ、ユーザーは訓練の際に自身の腕をテーブル１７１にのせることができる。アーム１７３及びテーブル１７１がポスト１７１のどの垂直位置にあるかをユーザーが厳密に知ることができるように垂直ポスト１７４には位置情報の目盛りが付されている。ユーザーはＷＵＩ１３０及びＯＤＤ１５０を使ってこの垂直位置情報をシステムに入力してもよい。
【００２４】
本発明の代替的な実施形態によれば、テーブル１７１及びアーム１７３の位置が予めプログラムされた設定を通じて又はユーザーの命令によりＷＵＩ１３０及び／又はＯＤＤ１５０を通じてＰＳＳ１１０によって自動的にセットされ得る。そのような代替的な実施形態では、Ｔ／Ｓ１７０は例えばモーター及び／又はサーボ機構を含み、ＰＰＳ１１０からの信号命令がモーター及び／又はサーボ機構を作動させる。本発明のさらなる代替的な実施形態によれば、テーブル１７１及びアーム１７３の位置並びにクーポンの種類がシステム１００によって検出される。このように、ユーザーはユーザーインターフェイスを通じて位置情報を手動で入力する必要がない。そのような代替的な実施形態では、Ｔ/Ｓ１７０は位置及び向き検出器を含み、信号命令をＰＰＳ１１０に送信して位置及び向き情報を提供し、ＷＣ１７５は位置検出センサを含む（例えば、磁界を検出するためのコイルセンサ）。本発明の一実施形態によれば、調節パラメータの変更に伴って、ユーザーはＯＤＤ１５０上で調節されたＴ／Ｓ１７０のレンダリングを見ることができる。
【００２５】
図７Ａは、図１のシステム１００のパイプ溶接クーポン（ＷＣ）１７５の例示的な実施形態を示す。ＷＣ１７５は、直径６インチの２つのパイプ１７５’及び１７５’’を模倣する。パイプ１７５’及び１７５’’は合わせて設置されて溶接すべきルート１７６を形成する。ＷＣ１７５は、ＷＣ１７５の一端に接続部１７７を含むため、ＷＣ１７５を正確且つ繰り返し可能にアーム１７３に取り付けることができる。図７Ｂは、図６のテーブル／スタンド（ＴＳ）１７０のアーム１７３に取り付けられた図７ＡのパイプＷＣ１７５を示す。ＷＣ１７５をアーム１７３に正確且つ繰り返し可能に取り付けることができるため、ＷＣ１７５の空間較正（spatial  calibration）を工場で一度行うだけよい。そして、現場においては、システム１００にアーム１７３の位置が知らせてある限り、システム１００はＷＣ１７５に対してＭＷＴ１６０及びＦＭＤＤ１４０を仮想環境において追跡することができる。ＷＣ１７５が取り付けられるアーム１７３の第１の部分は、図６に示すようにアーム１７３の第２の部分に対して傾けることができる。これにより、ユーザーはいくつかの異なる向き及び角度のうちの任意のものを有するパイプを使ってパイプ溶接を練習できる。
【００２６】
図８は、図１の空間追跡装置（ＳＴ）１２０の例示的な実施形態の様々な要素を示す。ＳＴ１２０は、システム１００のＰＰＳ１１０と作動的にインターフェイス可能な磁気追跡装置である。ＳＴ１２０は、磁気源１２１及び磁気源ケーブル、少なくとも１つのセンサ１２２及び関連するケーブル、ディスク１２３上のホストソフトウェア、電源１２４及び関連するケーブル、ＵＳＢ及びＲＳ−２３２ケーブル１２５並びにプロセッサトラッキングユニット１２６を含む。磁気源１２１はケーブルを通じてプロセッサトラッキングユニット１２６に作動的に接続可能である。センサ１２２はケーブルを通じてプロセッサトラッキングユニット１２６に作動的に接続可能である。電源１２４はケーブルを通じてプロセッサトラッキングユニット１２６に作動的に接続可能である。プロセッサトラッキングユニット１２６はＵＳＢ又はＲＳ−２３２ケーブル１２５を通じてＰＰＳ１１０に作動的に接続可能である。ディスク１２３上のホストソフトウェアはＰＰＳ１１０に取り込み可能であり、ＳＴ１２０とＰＰＳ１１０との間での機能的通信を可能にする。
【００２７】
図６を参照して、ＳＴ１２０の磁気源１２１はアーム１７３の第１の部分に取り付けられている。磁気源１２１は、アーム１７３に取り付けられたＷＣ１７５の周囲の空間を含む磁気源１２１の周囲で磁界を生成して３Ｄ空間参照枠（3D  spatial  frame  of  reference）を確立する。磁気源１２１により生成される磁界を変形させないようにＴ／Ｓ１７０の大部分は非金属（非鉄製で且つ非導電性）で構成されている。センサ１２２は、３つの空間方向に沿って直角に並んだ３つの誘導コイルを含む。センサ１２２の各誘導コイルは、３つの方向のそれぞれで磁界の強度を測定し、その情報をプロセッサトラッキングユニット１２６に提供する。その結果、システム１００は、ＷＣ１７５がアーム１７３に取り付けられている場合に、磁界により確立された３Ｄ空間基準枠に対してＷＣ１７５の任意の部分がどこにあるかを知ることができる。センサ１２２がＭＷＴ１６０又はＦＤＭＭ１４０に取り付けられ、ＳＴ１２０はＭＷＴ１６０又はＦＭＤＤ１４０を空間及び向きの双方の点で３Ｄ空間基準枠に対して追跡することができる。２つのセンサ１２２が設けられ、それらがプロセッサトラッキングユニット１２６に作動的に接続されている場合は、ＭＷＴ１６０及びＦＭＤＤ１４０の双方が追跡され得る。このように、システム１００は仮想現実空間において仮想ＷＣ、仮想ＭＷＴ及び仮想Ｔ/Ｓを生み出すことができ、３Ｄ空間参照枠に対してＭＷＴ１６０及びＦＭＤＤ１４０が追跡されるため、仮想ＷＣ、仮想ＭＷＴ及び仮想Ｔ/ＳをＦＭＤＤ１４０及び／又はＯＤＤ１５０上に表示することができる。
【００２８】
本発明の代替的な実施形態によれば、センサ１２２はプロセッサトラッキングユニット１２６と無線で連絡を行い、プロセッサトラッキングユニット１２６はＰＰＳ１１０と無線で連絡を行い得る。本発明の他の代替的な実施形態によれば、例えば加速度計／ジャイロスコープベースの追跡装置、光学追跡装置（能動的又は受動的）、赤外線追跡装置、音響追跡装置、レーザー追跡装置、無線周波数追跡装置、慣性追跡装置及び拡張現実ベースのトラッキングシステムを含む他の種類の空間追跡装置１２０がシステム１００で使用され得る。他の種類の追跡装置も可能であり得る。
【００２９】
図９Ａは、図１のシステム１００のフェイスマウントディスプレイ装置１４０（ＦＭＤＤ）の例示的な実施形態を示す。図９Ｂは、図９ＡのＦＭＤＤ１４０をどのようにユーザーの頭に固定するかを示す。図９Ｃは溶接ヘルメット９００と一体化された図９ＡのＦＭＤＤ１４０の例示的な実施形態を示す。ＦＭＤＤ１４０は、有線手段又は無線の何れかによりＰＰＳ１１０及びＳＴ１２０に作動的に接続されている。本発明の様々な実施形態によれば、ＳＴ１２０のセンサ１２２はＦＭＤＤ１４０に又は溶接ヘルメット９００に取り付けられ、ＳＴ１２０はＦＭＤＤ１４０及び／又は溶接ヘルメット９００を３Ｄ空間参照枠に対して追跡することができる。
【００３０】
本発明の一実施形態によれば、ＦＭＤＤ１４０は２Ｄ及びフレームシーケンシャルビデオモードで流体フルモーション動画を提供可能な２つの高コントラストＳＶＧＡ  ３Ｄ  ＯＬＥＤマイクロディスプレイを含む。仮想現実空間の動画がＦＭＤＤ１４０に提供され表示される。ズーム（例えば２倍）モードを設けて、ユーザーが例えばチーターレンズを模倣できるようにしてもよい。
【００３１】
ＦＭＤＤ１４０は２つのイヤホン型スピーカー９１０をさらに含み、ユーザーはシステム１００によって生成された模擬溶接関連音及び模擬環境音を聞くことができる。本発明の様々な実施形態によれば、ＦＤＭＭ１４０は有線又は無線手段を通じてＰＰＳ１１０と作動的に連絡を行う。本発明の一実施形態によれば、ＰＰＳ１１０はＦＭＤＤ１４０に立体動画を提供し、ユーザーに向上した奥行知覚を提供する。本発明の代替的な実施形態によれば、ユーザーはＭＷＴ１６０上のコントロールキー（例えばボタン又はスイッチ）を用いてメニュー及び表示オプションを呼び出し、それらをＦＭＤＤ１４０上で選択することができる。これにより、例えば、ユーザーは失敗した場合に溶接を容易にリセットすること、特定のパラメータを変更すること又は溶接ビードの軌道の一部をやり直すために少し前に戻ることができる。
【００３２】
図１０は、図１のサブシステム１００のプログラマブルプロセッサベースのサブシステム（ＰＰＳ）１１０のサブシステムブロック図の例示的な実施形態を示す。本発明の一実施形態によれば、ＰＰＳ１１０は中央処理装置（ＣＰＵ）１１１及び２つのグラフィック処理装置（ＧＰＵ）１１５を含む。本発明の一実施形態によれば、２つのＧＰＵ１１５は、リアルタイムの溶融金属流動性並びに熱吸収及び熱放散特性を有する溶接パドル（溶融池としても知られている）の仮想現実シミュレーションを提供するようにプログラムされている。
【００３３】
図１１は、図１０のＰＰＳ１１０のグラフィック処理装置（ＧＰＵ）１１５のブロック図の例示的な実施形態を示す。各ＧＰＵ１１５はデータ並列アルゴリズムの実行をサポートする。本発明の一実施形態によれば、各ＧＰＵ１１５は２つの仮想現実の視界を提供可能な２つのビデオ出力１１８及び１１９を提供する。ビデオ出力のうちの２つをＦＭＤＤ１４０に送って溶接士の視点をレンダリングし、第３のビデオ出力をＯＤＤ１５０に送って、例えば溶接士の視点又は他の視点のいずれかをレンダリングしてもよい。残りの第４のビデオ出力は、例えばプロジェクタに送られ得る。双方のＧＰＵ１１５は同じ溶接物理演算（welding  physics  computations）を行うが、同じ又は異なる視点からの仮想現実環境をレンダリングし得る。ＧＰＵ１１５はＣＵＤＡ（compute  unified  device  architecture）１１６及びシェーダー１１７を含む。ＣＵＤＡ１１６はＧＰＵ１１５の計算エンジンであり、業界標準のプログラミング言語によりソフトウェア開発者に利用可能である。ＣＵＤＡ１１６は並列コアを含み、本明細書に記載の溶接パドルシミュレーションの物理モデルを実行するのに用いられる。ＣＰＵ１１１はＧＰＵ１１５のＣＵＤＡ１１６にリアルタイムの溶接入力データを提供する。シェーダー１１７は、シミュレーションの視覚面（visuals）の全ての描画及び適用を担う。ビード及びパドルの視覚面は、本明細書において後で説明する溶接ピクセル変位マップ（wexel  displacement  map）の状態により決定される。本発明の一実施形態によれば、物理モデルは毎秒約３０回の頻度で実行及び更新される。
【００３４】
図１２は、図１のシステム１００の機能ブロック図の例示的な実施形態を示す。図１２に示すシステム１００の様々な機能ブロックの大部分はソフトウェア命令及びＰＰＳ１１０で動作するモジュールにより実行される。システム１００の様々な機能ブロックは、物理的インターフェイス１２０１、トーチ及びクランプモデル１２０２、環境モデル１２０３、サウンドコンテンツ機能１２０４、溶接音１２０５、スタンド／テーブルモデル１２０６、内部アーキテクチャ機能１２０７、較正機能１２０８、クーポンモデル１２１０、溶接物理特性１２１１、内部物理特性調節ツール（ツイーカー）１２１２、グラフィカルユーザーインターフェイス機能１２１３、グラフ機能１２１４、生徒レポート機能１２１５、レンダラー１２１６、ビードレンダリング１２１７、３Ｄテクスチャ１２１８、視覚キュー機能１２１９、スコア及び許容値機能１２２０、許容値エディター１２２１及び特殊効果１２２２を含む。
【００３５】
内部アーキテクチャ機能１２０７は、例えばファイルをロードすること、情報を保持すること、スレッドを管理すること、物理モデルをオンにすること及びメニューを提供することを含むシステム１００のプロセスの高次のソフトウェアロジスティクスを提供する。本発明の一実施形態によれば、内部アーキテクチャ機能１２０７はＣＰＵ１１１上で動作する。ＰＰＳ１１０への特定のリアルタイム入力は、アークの場所、ガンの位置、ＦＭＤＤ又はヘルメットの位置、ガンのオン／オフ状態及び接触状態（Ｙ／Ｎ）を含む。
【００３６】
グラフィカルユーザーインターフェイス機能１２１３は、ユーザーが物理的インターフェイス１３０のジョイスティック１３２を用いＯＤＤ１５０を通じて溶接シナリオをセットアップできるようにする。本発明の一実施形態によれば、溶接シナリオのセットアップは、言語の選択、ユーザー名の入力、練習するプレート（即ち、溶接クーポン）の選択、溶接プロセス（例えば、ＦＣＡＷ、ＧＭＡＷ、ＳＭＡＷ）の選択及び関連する軸方向噴霧、パルス若しくはショートアーク法の選択、ガスの種類及び流速の選択、溶接棒の種類（例えば６０１０又は７０１８）の選択並びにフラックスコアードワイヤ（例えばセルフシールド、ガスシールド）の種類の選択を含む。溶接シナリオのセットアップは、Ｔ／Ｓ１７０のテーブルの高さ、アームの高さ、アームの位置及びアームの回転を選択することも含む。溶接シナリオのセットアップは、環境（例えば仮想現実空間における背景環境）を選択すること、ワイヤ送給速度を設定すること、電圧レベルを設定すること、アンペア数を設定すること、極性を選択すること及び特定の視覚キューをオン又はオフにすることをさらに含む。
【００３７】
模擬溶接シナリオの間、グラフ機能１２１４はユーザーのパフォーマンスパラメータを収集し、そのユーザーのパフォーマンスパラメータを（例えばＯＤＤ１５０上で）グラフィカルな形式で表示するためにグラフィカルユーザーインターフェイス１２１３に提供する。ＳＴ１２０からの追跡情報はグラフ機能１２１４に供給される。グラフ機能１２１４は簡易分析モジュール（ＳＡＭ）及びホイップ／ウィーブ（whip/weave）分析モジュール（ＷＷＡＭ）を含む。ＳＡＭは、溶接トラベル角、移動速度、溶接角度、位置及びノズル高さを含むユーザーの溶接パラメータをビードテーブルに格納されたデータと比較することによりユーザーの溶接パラメータを分析する。ＷＷＡＭは、ビードの間隔、ホイップ時間及びパドル時間を含むユーザーのホイッピングパラメータを分析する。ＷＷＡＭは、ウィーブの幅、ウィーブの間隔及びウィーブタイミングを含むユーザーのウィービングパラメータも分析する。ＳＡＭ及びＷＷＡＭは生入力データ（例えば、位置及び向きデータ）をグラフ化のために機能的に使用可能なデータに変換する。ＳＡＭ及びＷＷＡＭにより解析された各パラメータのために、許容値エディター１２２１を用いてビードテーブルに入力された最適な又は理想的な設定点の周囲のパラメータ制限値（parameter  limits）により許容値ウィンドウが規定される。
【００３８】
許容値エディター１２２１は材料の使用量、電気使用量及び溶接時間を概算するウェルドメーター（weldometer）を含む。さらに、特定のパラメータが許容範囲を外れると溶接不連続（即ち溶接欠陥）が生じ得る。溶接不連続の状態はグラフ機能１２１４によって処理され、グラフィカルユーザーインターフェイス機能１２１３によりグラフィカルな形式で提示される。そのような溶接不連続は、不適切な溶接サイズ、悪いビード配置、凹状ビード、過剰な凸性、アンダーカット、ポロシティ、不完全な融合、スラグの含有、余盛、焼け落ち及び過剰なスパッタを含む。本発明の一実施形態によれば、不連続のレベル又は量は特定のパラメータが最適又は理想の設定点からどれだけ離れているかに依存する。
【００３９】
例えば、溶接初心者、溶接熟練者及び見本市の出席者等の様々なタイプのユーザーのために別のパラメータ制限値を予め規定してもよい。スコア及び許容値機能１２２０は、特定のパラメータについてユーザーがどれだけ最適（理想）に近いかに応じて、また溶接部が呈する不連続又は欠陥のレベルに応じて得点を提供する。最適値は現実世界のデータから得られる。スコア及び許容値機能１２２０からの情報及びグラフ機能１２１４からの情報が生徒レポート機能１２１５によって用いられてインストラクター及び／又は生徒のパフォーマンスレポートが作成され得る。
【００４０】
システム１００は、仮想溶接作業の結果を分析及び表示することができる。結果を分析するとは、システム１００が、溶接パスの間の何時、そして溶接継手沿いの何処でユーザーが溶接プロセスの許容可能限度から逸れたかを求めることができることを意味する。得点はユーザーのパフォーマンスに起因し得る。一実施形態では、そのような得点は、理想的な溶接パスから最低限又は許容不可な溶接作業に広がり得る許容値の範囲に亘る疑似溶接工具１６０の位置、向き及び速度の逸脱の関数であり得る。範囲の勾配をシステム１００に組み込んでユーザーのパフォーマンスの採点のために選択してもよい。得点は数字又は英数字で表示され得る。それに加えて、ユーザーのパフォーマンスをグラフィカルに表示し、時間的に及び／又は溶接継手沿いの位置においてどれ位近く疑似溶接工具が溶接継手を横断できたかを示してもよい。トラベル角、作業角度、速度及び溶接継手からの距離等のパラメータは計測され得るものの例であり、採点目的のために任意のパラメータを分析してもよい。パラメータの許容値の範囲は現実世界の溶接データから採られているため、現実世界でのユーザーのパフォーマンスについての正確なフィードバックが提供される。他の実施形態では、ユーザーのパフォーマンスに対応する欠陥の分析も組み込まれ、ＯＤＤ１５０に表示され得る。この実施形態では、仮想溶接活動の間に観察した様々なパラメータの測定により、どのような種類の不連続ができたかを示すグラフが描画される。ＯＤＤ１５０上で閉塞は見えないものの、ユーザーのパフォーマンスの結果として欠陥が起こることがあり、その結果が対応して表示され得る、即ちグラフ化され得る。
【００４１】
視覚キュー機能１２１９は、ＦＭＤＤ１４０及び／又はＯＤＤ１５０に重ね合わせた色及びインジケータを表示することでユーザーに即時フィードバックを提供する。位置、ノズル高さ、溶接角度、トラベル角、移動速度及びアークの長さ（例えばアーク溶接の場合）を含む溶接パラメータ１５１のそれぞれのために視覚キューが提供され、ユーザーの溶接テクニックのある点を予め規定された限度又は許容値に基づき調節すべき場合にユーザーに視覚的に示す。例えば、ホイップ／ウィーブテクニック及び溶接ビードの「ダイム」間隔のためにも視覚キューが提供され得る。視覚キューは独立して又は任意の所望の組み合せで設定してもよい。
【００４２】
較正機能１２０８は、現実世界の空間（３Ｄ参照枠）における物理的コンポーネントを仮想現実空間におけるビジュアルコンポーネントと一致させる機能を提供する。様々な種類の溶接クーポン（ＷＣ）のそれぞれは、ＷＣをＴ／Ｓ１７０のアーム１７３に取り付け、ＳＴ１２０に作動的に接続された較正用スタイラスでＷＣの所定の点（例えば、ＷＣ上に３つの窪みにより示される）を触ることにより工場で較正される。ＳＴ１２０は所定の点における磁界強度を測定し、ＰＰＳ１１０に位置情報を提供する。そして、ＰＰＳ１１０はその位置情報を用いて較正を行う（即ち、現実世界空間から仮想現実空間への変換）。
【００４３】
どの特定種類のＷＣも非常に厳格な許容値の範囲内で同じように繰り返し可能にＴ/Ｓ１７０のアーム１７３に適合する。そのため、特定種類のＷＣを一度較正すれば、その種類のＷＣを再度較正する必要がない（即ち、特定種類のＷＣの較正は一度きりである）。同じ種類のＷＣは交換可能である。較正により、溶接プロセスの間にユーザーが知覚した物理的フィードバックが仮想現実空間においてユーザーに表示されているものと確かに一致し、シミュレーションをより本物のように感じさせる。例えば、ユーザーがＭＷＴ１６０の先端を実物のＷＣ１８０の角部の周りでスライドさせると、ユーザーは実際の角部の周りで先端がスライドすることを感じるため、ユーザーは仮想ＷＣの角部の周りで先端がスライドするのをＦＭＤＤ１４０上で見る。本発明の一実施形態によれば、ＭＷＴ１６０は事前に配置されたジグ内に設置され、既知のジグ位置に基づいて較正される。
【００４４】
本発明の代替的な実施形態によれば、例えばクーポンの角部にセンサを有する「スマート」クーポンが設けられる。システム１００が現実世界の３Ｄ空間のどこに「スマート」クーポンがあるかを継続的に知ることができるように、ＳＴ１２０は「スマート」クーポンの角部を追跡することができる。本発明のさらに代替的な実施形態によれば、溶接クーポンを「アンロック」するためにライセンスキーが提供される。特定のＷＣを購入した場合にライセンスキーが提供され、ユーザーはそのライセンスキーをシステム１００に入力してそのＷＣに関連するソフトウェアをアンロックできる。本発明の他の実施形態によれば、現実世界のＣＡＤ部品図面に基づいて特別な非標準の溶接クーポンが提供され得る。ユーザーは、部品が現実世界で実際に作られるよりも前にＣＡＤ部品で溶接を訓練をすることができる。
【００４５】
サウンドコンテンツ機能１２０４及び溶接音１２０５は、特定の溶接パラメータが許容範囲内にあるか又は範囲の外にあるかに応じて変化する特定種類の溶接音を提供する。音は様々な溶接プロセス及びパラメータに合わせられている。例えば、ＭＩＧスプレーアーク溶接プロセスでは、ユーザーがＭＷＴ１６０を正しく配置していない場合にパチパチ音（crackling  sound）が提供され、ＭＷＴ１６０を正しく配置している場合にはスースー音（hissing  sound）が提供される。ショートアーク溶接プロセスでは、溶接テクニックが適切である場合は一定のパチパチ音又はフライ音が提供され、アンダーカットが起きている場合はスースー音が提供され得る。これらの音は正しい溶接テクニック及び誤った溶接テクニックに対応する現実世界の音を模倣したものである。
【００４６】
本発明の様々な実施形態によれば、様々な電気的及び機械的手段を使った実際の溶接の現実世界での録音から高忠実度のサウンドコンテンツを採ってもよい。本発明の一実施形態によれば、ＭＷＴ１６０とＷＣ１８０との間の模擬アークに対するユーザーの頭の位置、向き及び距離（ＳＴ１２０によって追跡されるＦＭＤＤ１４０をユーザーが装着しているものと仮定する）に応じて知覚される音の音量及び指向性が変更される。音は、例えばＦＭＤＤ１４０のイヤホン型スピーカー９１０を通じて又はコンソール１３５又はＴ／Ｓ１７０において構成されたスピーカーを通じてユーザーに提供され得る。
【００４７】
環境モデル１２０３は、仮想現実空間において様々な背景シーン（静止画及び動画シーン）を提供するために設けられている。そのような背景環境は、例えば室内溶接工場、屋外レース場、ガレージ等を含み、移動する車、人、鳥、雲及び様々な環境音を含み得る。本発明の一実施形態によれば、背景環境は双方向性であり得る。例えば、ユーザーは溶接を始める前に背景領域を調査してその環境が溶接に適していること（例えば安全であること）を確実にする必要があり得る。ガン、溶接棒を備えたホルダー等を含む様々なＭＷＴ１６０を仮想現実空間でモデル化するトーチ及びクランプモデル１２０２が設けられている。
【００４８】
平板クーポン、Ｔ継手クーポン、突き合わせ継手クーポン、開先溶接クーポン及びパイプクーポン（例えば、直径２インチのパイプと直径６インチのパイプ）等を含む様々なＷＣ１８０を仮想現実空間でモデル化するクーポンモデル１２１０が設けられている。調節可能なテーブル１７１、スタンド１７２、調節可能アーム１７３及び垂直ポスト１７４を含むＴ／Ｓ１７０の様々なパーツを仮想現実空間においてモデル化するスタンド／テーブルモデル１２０６が設けられている。溶接ユーザーインターフェイス１３０、コンソール１３５及びＯＤＤ１５０の様々なパーツを仮想現実空間においてモデル化する物理的インターフェイスモデル１２０１が設けられている。
【００４９】
本発明の一実施形態によれば、仮想現実空間における溶接パドル又は溶融池のシミュレーションが実現され、シミュレートされた溶融パドルはリアルタイムの溶融金属流動性及び熱放散特性を有する。溶融パドルのシミュレーションの中心は溶接物理特性機能１２１１（物理モデルとしても知られている）であり、本発明の一実施形態によればＧＰＵ１１５上で動作する。溶接物理特性機能は、動的な流動性／粘性、固体性、熱勾配（熱吸収及び熱放散）、パドル跡（puddle  wake）及びビードの形状を正確にモデル化するために二重変位層法（double  displacement  layer  technique）を用い、該方法を図１４Ａ〜図１４Ｃに関連して本明細書でより詳細に説明する。
【００５０】
溶接物理特性機能１２１１はビードレンダリング機能１２１７と通信を行い、加熱溶融状態から冷却凝固状態までの全ての状態の溶接ビードをレンダリングする。ビードレンダリング機能１２１７は溶接物理特性機能１２１１からの情報（例えば、熱、流動性、変位、ビード間隔）を用いて、仮想空間において溶接ビードを正確且つ本物のようにリアルタイムでレンダリングする。３Ｄテクスチャ機能１２１８は、付加的なテクスチャ（例えば、焼け焦げ、スラグ、粒子）をシミュレートした溶接ビードに重ねるためにビードレンダリング機能１２１７にテクスチャマップを提供する。例えば、溶接プロセスの間及び溶接プロセスの直後に溶接ビード上にレンダリングされたスラグを表示し、その後にスラグの下の溶接ビードを示すために取り除かれる。レンダリング機能１２１６は、特殊効果モジュール１２２２からの情報を用いて火花、スパッタ、煙、アークの光、ヒューム及びガス並びに例えばアンダーカットやポロシティ等の特定の非連続を含む非パドルの様々な特定の特徴をレンダリングするのに用いられる。
【００５１】
内部物理特性調節ツール１２１２は、様々な溶接プロセスのために様々な溶接物理パラメータを規定、更新及び変更することを可能にする調節ツールである。本発明の一実施形態によれば、内部物理溶接ツール１２１２はＣＰＵ１１１上で動作し、調節又は更新されたパラメータがＧＰＵ１１５にダウンロードされる。内部物理特性調節ツール１２１２により調節され得るパラメータの種類としては、溶接クーポンに関するパラメータ、溶接クーポンをリセットすることなくプロセスの変更を可能にするプロセスパラメータ（第２のパスを行うことを可能にする）、シミュレーション全体をリセットすることなく変更可能な様々な包括的パラメータ及び他の様々なパラメータが挙げられる。
【００５２】
図１３は、図１の仮想現実訓練システム１００を用いた訓練方法１３００の実施形態のフローチャートである。ステップ１３１０では、溶接技術に従って、溶接クーポンに対して疑似溶接工具を動かす。ステップ１３２０では、仮想現実システムを用いて三次元空間における疑似溶接工具の位置及び向きを追跡する。ステップ１３３０では、模擬疑似溶接工具が、該模擬疑似溶接工具から放出される模擬アークの近傍に模擬溶接パドルを形成することにより模擬溶接クーポンの少なくとも１つの模擬面に模擬溶接ビード材を溶着するのに伴い、仮想現実空間における疑似溶接工具及び溶接クーポンのリアルタイム仮想現実シミュレーションを示す仮想現実溶接システムの表示を見る。ステップ１３４０では、模擬溶接パドルのリアルタイムの溶融金属流動性及び熱放散特性をディスプレイ上で見る。ステップ１３５０では、模擬溶接パドルのリアルタイムの溶融金属流動性及び熱放散特性を見たことに対応して溶接技術の少なくとも１つの側面をリアルタイムで変更する。
【００５３】
方法１３００は、どのようにしてユーザーは仮想現実空間において溶接パドルを見て、リアルタイムの溶融金属流動性（例えば粘性）及び熱放散を含むシミュレートされた溶接パドルの様々な特性を見たことに対応してユーザーの溶接技術を変更できるかを示す。ユーザーは、リアルタイムのパドル跡及びビード間隔を含む他の特性を見て、それらに対応してもよい。溶接パドルの特性を見ること及び反応することは、現実世界のほとんどの溶接作業で実際に行われる。ＧＰＵ１１５上で動作する溶接物理特性機能１２１１の二重変位層モデリングは、そのようなリアルタイムの溶融金属流動性及び熱放散特性を正確にモデル化しユーザーに示すことを可能にする。例えば、熱放散は凝固時間を決定する（即ち、溶接要素が完全に凝固するのに要する時間）。
【００５４】
さらに、ユーザーは、同じ又は異なる（例えば第２の）疑似溶接工具及び／又は溶接プロセスを用いて溶接ビード材の上に第２のパスを形成し得る。そのような第２のパスのシナリオでは、シミュレーションは、模擬疑似溶接工具、溶接クーポン及び元の模擬溶接ビード材を仮想現実環境において示し、模擬疑似溶接工具が、その模擬疑似溶接工具から放出される模擬アークの近傍に第２の模擬溶接パドルを形成することにより、第１の模擬溶接ビード材と合体する第２の模擬溶接ビードを溶着する。同様に、同じ若しくは異なる溶接工具又はプロセスを用いて追加の後続のパスを作ってよい。本発明の特定の実施形態によれば、第２の又は後続のパスでは、前の溶接ビード材、新たな溶接ビード材及び場合によってはその下のクーポン材料の組み合せから新たな溶接パドルが仮想現実空間において形成されるため、前の溶接ビード材が溶着される新たな溶接ビード材と合体する。そのような後続のパスは、例えば大きな隅肉を作るために又は開先溶接のために必要であり得るか、前のパスで形成された溶接ビードを修理するために行われ得るか又はパイプ溶接で行われるようにルートパス後にホットパス及び１つ以上のフィルパス及びキャップパスを含み得る。本発明の様々な実施形態によれば、溶接ビード及びベース材料は軟鋼、ステンレススチール、アルミニウム、ニッケルベースの合金又は他の材料を含み得る。
【００５５】
図１４Ａ及び図１４Ｂは、本発明の一実施形態に係る溶接要素（溶接ピクセル）変位マップ１４２０の概念を示す。図１４Ａは平らな上面１４１０を有する平らな溶接クーポン（ＷＣ）１４００の側面図を示す。溶接クーポン１４００は、現実世界では、例えば、プラスチック部品として存在し、また仮想現実空間ではシミュレートされた溶接クーポンとして存在する。図１４Ｂは、溶接ピクセルマップ１４２０を形成する溶接要素（即ち、溶接ピクセル）のグリッド又はアレイに分割された模擬ＷＣ１４００の上面１４１０の表示を示す。各溶接ピクセル（例えば、溶接ピクセル１４２１）は溶接クーポンの上面１４１０の小さい部分を規定する。溶接ピクセルマップは表面解像度を規定する。可変チャンネルパラメータ値が各溶接ピクセルに割り当てられ、各溶接ピクセルの値を、模擬溶接プロセスの間に仮想現実溶接空間において動的にリアルタイムに変化することができる。可変チャンネルパラメータ値は、パドル（Puddle）（溶融金属の流動性／粘性変位）、熱（Heat）（熱吸収／熱放散）、変位（Displacement）（固体変位）及びエキストラ（Extra）（例えば、スラグ、粒子、焼け焦げ、新地金等の様々なさらな凝固状態）というチャンネルに対応する。本明細書では、これらの可変チャンネルを、パドル、熱、エキストラ及び変位の頭文字をとってＰＨＥＤと呼ぶ。
【００５６】
図１５は、図１のシステム１００でシミュレートした図１４の平らな溶接クーポン（ＷＣ）１４００のクーポン空間及び溶接空間の例示的な実施形態を示す。ポイントＯ、Ｘ、Ｙ及びＺは、ローカル３Ｄクーポン空間を定める。一般に、各クーポンの種類は、３Ｄクーポン空間から２Ｄ仮想現実溶接空間へのマッピングを定める。図１４の溶接ピクセルマップ１４２０は、仮想現実の溶接空間にマッピングするための値の２次元のアレイである。ユーザーは、図１５に示すようにポイントＢからポイントＥまで溶接するものとする。ポイントＢからポイントＥへの軌跡線は、図１５の３Ｄクーポン空間及び２Ｄ溶接空間の両方に示される。
【００５７】
クーポンの各種類は、溶接ピクセルマップにおける各場所の変位の方向を定める。図１５の平らな溶接クーポンの場合、変位の方向は溶接ピクセルマップの全ての場所において同じである（即ちＺ方向）。マッピングを明らかにするために、溶接ピクセルマップのテクスチャ座標を３Ｄクーポン空間及び２Ｄ溶接空間の両方でＳ、Ｔ（時々Ｕ、Ｖと呼ぶ）として示す。溶接ピクセルマップは、溶接クーポン１４００の長方形面１４１０にマッピングされるとともに溶接クーポン１４００の長方形面１４１０を示す。
【００５８】
図１６は、図１のシステム１００でシミュレートした角（Ｔ継手）溶接クーポン（ＷＣ）１６００のクーポン空間及び溶接空間の例示的な実施形態を示す。角ＷＣ１６００は３Ｄクーポン空間に２つの面１６１０及び１６２０を有し、それらは図１６に示すように２Ｄ溶接空間にマッピングされる。この場合もまた、ポイントＯ、Ｘ、Ｙ及びＺはローカル３Ｄクーポン空間を定める。マッピングを明らかにするために、溶接ピクセルマップのテクスチャ座標を３Ｄクーポン空間及び２Ｄ溶接空間の双方でＳ、Ｔとして示す。ユーザーは、図１６に示すようにポイントＢからポイントＥに溶接することになる。ポイントＢからポイントＥへの軌跡線は、図１６の３Ｄクーポン空間及び２Ｄ溶接空間の両方に示される。しかしながら、変位の方向は、３Ｄクーポン空間に示されるように線Ｘ’−Ｏ’に向かい、図１６に示すように反対側の角を向かう。
【００５９】
図１７は、図１のシステム１００でシミュレートしたパイプ溶接クーポン（ＷＣ）１７００のクーポン空間及び溶接空間の例示的な実施形態を示す。パイプＷＣ１７００は３Ｄクーポン空間に曲面１７１０を有し、これは図１７に示すように２Ｄ溶接空間にマッピングされる。この場合もまた、ポイントＯ、Ｘ、Ｙ及びＺは、ローカル３Ｄクーポン空間を定める。マッピングを明らかにするために、溶接ピクセルマップのテクスチャ座標を３Ｄクーポン空間及び２Ｄ溶接空間の双方でＳ、Ｔとして示す。ユーザーは、図１７に示すように湾曲した軌跡に沿ってポイントＢからポイントＥまで溶接することになる。ポイントＢからポイントＥへの軌跡曲線及び線を、図１７の３Ｄクーポン空間及び２Ｄ溶接空間のそれぞれに示す。変位の方向は、線Ｙ−Ｏから遠ざかる（即ち、パイプの中心から遠ざかる）方向である。図１８は、図１７のパイプ溶接クーポン（ＷＣ）１７００の例示的な実施形態を示す。パイプＷＣ１７００は、非鉄、非導電性のプラスチックで作られ、一体となってルート継手１７０３を形成する２つのパイプピース１７０１及び１７０２をシミュレートする。Ｔ／Ｓ１７０のアーム１７３に取り付けるためのアタッチメントピース１７０４も図示してある。
【００６０】
幾何学形状の長方形の表面領域にテクスチャマップがマッピングされ得るのと同様の方法で、溶接可能な溶接ピクセルマップが、溶接クーポンの長方形表面にマッピングされ得る。溶接可能なマップの各要素は、ピクチャの各要素をピクセル（画素の短縮）と呼ぶのと同じ意味で溶接ピクセルと呼ぶ。ピクセルは、色（例えば、赤、緑、青、他）を定める情報のチャンネルを含む。溶接ピクセルは、仮想現実空間において溶接可能な面を定める情報のチャンネル（例えば、Ｐ、Ｈ、Ｅ、Ｄ）を含む。
【００６１】
本発明の一実施形態によれば、溶接ピクセルのフォーマットは、４つの浮動小数点数を含むチャンネルＰＨＥＤ（パドル、熱、エキストラ、変位）として要約される。エキストラチャンネルは、例えば、溶接ピクセルの場所にスラグがあるかどうかといった溶接ピクセルに関する論理的情報を格納するビットのセットとして扱われる。パドルチャンネルは、溶接ピクセルの場所での任意の液状金属に関する変位値を格納する。変位チャンネルは、溶接ピクセルの場所での任意の凝固金属に関する変位値を格納する。熱チャンネルは、溶接ピクセルの場所での熱の大きさを与える値を格納する。このように、クーポンの溶接可能な部分は、溶接されたビードに起因する変位、液体金属に起因する揺らめく表面の「パドル」、熱に起因する色等、を示すことができる。これらの効果の全ては、溶接可能な表面に適用される頂点及びピクセルシェーダーによって実現される。
【００６２】
本発明の一実施形態によれば、変位マップ及びパーティクルシステムが使用され、粒子は互いに相互作用し得るとともに変位マップと衝突し得る。粒子は仮想動的流体粒子であり、溶接パドルの液体挙動を提供するが、直接レンダリングされない（即ち、直接視覚的に見られない）。代わりに、変位マップに対する粒子の効果のみが視覚的に見られる。溶接ピクセルへの入熱は、近くの粒子の運動に影響を及ぼす。パドル及び変位を含む溶接パドルをシミュレートするのに関わる２つのタイプの変位がある。パドルは「一時的」であり、粒子及び熱が存在する間しか続かない。変位は「永久的」である。パドル変位は、急速に変化する（例えば、揺らめく）溶接の液体金属であり、変位の「上に」あると考えられ得る。粒子は、仮想表面変位マップ（即ち、溶接ピクセルマップ）の一部を重なる。変位は、最初のベース金属及び凝固した溶接ビードの両方を含む永久的な固体金属を表す。
【００６３】
本発明の一実施形態によれば、仮想現実空間でシミュレートされた溶接プロセスは次のように動く：粒子が細い円錐のエミッタ（シミュレートされたＭＷＴ１６０のエミッタ）から流れる。粒子は、溶接ピクセルマップによって定められる表面であるシミュレートされた溶接クーポンの表面と最初の接触をする。粒子は、互いに及び溶接ピクセルマップと相互作用し、リアルタイムで増大する。溶接ピクセルがエミッタに近いほど多くの熱が加えられる。熱は、アークポイントからの距離及びアークから入力される熱の時間の量に依存してモデル化される。いくつかのビジュアル（例えば、色等）が熱によって駆動される。溶接パドルが、十分な熱を有する溶接ピクセルに対して仮想現実空間で描画されるか又はレンダリングされる。十分熱いところはどこでも、溶接ピクセルマップが液体になり、パドル変位をこれらの溶接ピクセルの場所に対して「上げ」させる。パドル変位は、各溶接ピクセルの場所における「最高」の粒子をサンプリングすることによって決定される。エミッタが溶接軌跡に沿って動くとき、残された溶接ピクセルの場所は冷える。熱は特定の速度で溶接ピクセルの場所から除去される。冷却閾値に達すると、溶接ピクセルマップは凝固する。このように、パドル変位は、変位（即ち凝固したビード）に徐々に変換される。追加される変位は、全高が変化しないように除去されるパドルと等しい。粒子の寿命は、凝固が完了するまで存続するように微調整又は調節される。システム１００でモデル化される幾つかの粒子の特性は、引力／斥力、速度（熱に関連する）、減衰（放熱に関連する）、方向（重力に関連する）を含む。
【００６４】
図１９Ａ〜図１９Ｃは、図１のシステム１００の二重変位（変位及び粒子）パドルモデルの概念の例示的な実施形態を示す。溶接クーポンは、少なくとも１つの面を有して仮想現実空間でシミュレートされる。溶接クーポンの面は、固体変位層及びパドル変位層を含む二重変位層として仮想現実空間でシミュレートされる。パドル変位層は、固体変位層を変更することができる。
【００６５】
本明細書に記載の「パドル」は、パドル値が粒子の存在によって上げられている溶接ピクセルマップの領域によって定められる。サンプリングプロセスを図１９Ａ〜図１９Ｃに表す。溶接ピクセルマップの部分が、７つの隣接する溶接ピクセルを有して示される。現在の変位値は、所定の高さ（即ち、各溶接ピクセルに対する所定の変位）の陰影のない長方形の棒１９１０によって表される。図１９Ａでは、粒子１９２０を、現在の変位レベルと衝突し積み重ねられた丸い陰影のない点として示される。図１９Ｂでは、「最も高い」粒子高さ１９３０が各溶接ピクセルの場所でサンプリングされる。図１９Ｃでは、陰影付き長方形１９４０が、どれくらいのパドルが粒子の結果として変位の上部に加えられたかを示す。溶接パドル高さは、パドルが熱に基づいて特定の液化速度で加えられるので、サンプリングされた値に即座に設定されない。図１９Ａ〜図１９Ｃに図示していないが、パドル（陰影付き長方形）が徐々に縮むとともに変位（陰影のない長方形）が正確にパドルに代わるように下から徐々に伸びるので、凝固プロセスを可視化することが可能である。このように、リアルタイムの溶融金属の流動性が正確にシミュレートされる。ユーザーが特定の溶接プロセスを練習するとき、ユーザーは仮想現実空間で溶接パドルの溶融金属の流動性及び熱放散特性をリアルタイムに観察できるとともに、この情報をユーザーの溶接技術の調節又は維持に用いることができる。
【００６６】
溶接クーポンの面を表す溶接ピクセルの数は固定されている。さらに、流動性をモデル化するためにシミュレーションによって生成されるパドル粒子は本明細書で説明したように一時的である。従って、システム１００を用いてシミュレートされた溶接プロセスの間に初期パドルが仮想現実空間に一度生成されると、溶接ピクセル及びパドル粒子の数は比較的一定のままの傾向がある。これは、処理されている溶接ピクセルの数が固定され、パドル粒子は同様の割合で作られるとともに「破壊される」（即ち、パドル粒子は一時的である）ため溶接プロセスの間に存在するとともに処理されているパドル粒子の数は比較的一定のままの傾向があるためである。従って、ＰＰＳ１１０の処理負荷は、シミュレートされる溶接セッションの間比較的一定のままである。
【００６７】
本発明の代替的な実施形態によれば、パドル粒子は溶接クーポンの表面内又は同表面の下で生成され得る。そのような実施形態では、変位は、未加工（即ち溶接されていない）クーポンの元の表面の変位に対して正又は負であるようにモデル化され得る。このように、パドル粒子は溶接クーポンの表面に蓄積し得るだけでなく、溶接クーポンを貫通もし得る。しかしながら、溶接ピクセルの数は依然として固定され、作られるとともに破壊されるパドル粒子は依然として比較的一定である。
【００６８】
本発明の代替的な実施形態によれば、粒子をモデル化する代わりに、パドルの流動性をモデル化するためにより多くのチャンネルを有する、溶接ピクセル変位マップが提供され得る。あるいは、粒子をモデル化する代わりに、高密度なボクセルマップがモデル化され得る。あるいは、溶接ピクセルマップをモデル化する代わりに、サンプリングされるとともに決して消えない粒子のみがモデル化され得る。しかしながら、そのような代替的な実施形態はシステムに対して比較的一定の処理負荷を提供しない場合がある。
【００６９】
さらに、本発明の一実施形態によれば、吹き抜け又はキーホールが材料を取り除くことによってシミュレートされる。例えば、ユーザーがアークを同じ場所であまりにも長い間保持すると、現実世界では材料が燃え尽きて穴ができる。このような現実世界での吹き抜けが溶接ピクセルデシメーションテクニックによってシステム１００でシミュレートされる。溶接ピクセルによって吸収される熱の量が高過ぎるとシステム１００が判断すると、その溶接ピクセルは、燃え尽きているとしてフラグが付されるか又は指定され得るとともに、そのようにレンダリングされる（例えば穴としてレンダリングされる）。しかしながら、その後に、ある溶接プロセス（例えばパイプ溶接）の場合には溶接ピクセル再構成が発生し、その場合は材料が最初に燃え尽きた後に追加されて戻される。一般に、システム１００は、溶接ピクセルデシメーション（材料を取り除く）及び溶接ピクセル再構成（即ち、材料を追加して戻す）をシミュレートする。さらに、ルートパス溶接における材料の除去がシステム１００において適切にシミュレートされる。
【００７０】
さらに、ルートパス溶接における材料の除去がシステム１００において適切にシミュレートされる。例えば、現実世界では、ルートパスの研磨がその後の溶接パスの前に実行され得る。同様に、システム１００は、仮想溶接継手から材料を除去する研磨パスをシミュレートし得る。除去される材料は溶接ピクセルマップの負の変位としてモデル化され得ることが理解される。即ち、研磨パスは、システム１００によってモデル化される材料を除去し、変更されたビード輪郭をもたらす。研磨パスのシミュレーションは自動的であり得る。即ち、システム１００は材料の所定の厚さを除去し、これはルートパス溶接ビードの表面にあり得る。
【００７１】
代替的な実施形態では、疑似溶接工具１６０又は他の入力装置の作動によりオン及びオフされる実際の研磨ツール又はグラインダがシミュレートされ得る。なお、研磨ツールは現実世界のグラインダに類似するようにシミュレートされ得る。この実施形態では、ユーザーはルートパスに沿って研磨ツールを操作し、その動きに応じて材料が除去される。ユーザーは過度に材料を除去することが許容され得ることが分かる。上述したのと同様の方法で、ユーザーが過度に材料を研磨すると穴又は（上述した）他の欠陥が生じ得る。それでも、ユーザーが過度に材料を除去することを防ぐために又は過度に材料が除去されるとそのことを示すためにハードリミット又はストップが実装、即ちプログラムされ得る。
【００７２】
本発明の一実施形態によれば、本明細書で説明した不可視の「パドル」粒子に加えて、システム１００はアーク、火炎及び火花効果を表現するために３つの他の種類の可視粒子も使用する。これらの種類の粒子はいずれの種類の他の粒子と相互に作用しないが、変位マップのみと相互に作用する。これらの粒子はシミュレートされた溶接面と衝突するが、それらは互いに相互に作用しない。本発明の一実施形態によれば、パドル粒子のみが互いに相互に作用する。火花粒子の物理特性は、火花粒子が飛び回るとともに仮想現実空間において輝く点としてレンダリングされるように設定される。
【００７３】
アーク粒子の物理特性は、アーク粒子がシミュレートされたクーポン又は溶接ビードの表面に当たってしばらく留まるように設定される。アーク粒子は、仮想現実空間において薄暗く青白い大きなスポットとしてレンダリングされる。任意の種類の視覚映像を形成するには多くのそのようなスポットを重ね合わせる必要がある。最終結果は、青い端部を持つ白く輝く光輪である。
【００７４】
火炎粒子の物理特性は上方にゆっくり上がるようにモデル化される。火炎粒子は、薄暗い黄赤色の中間サイズのスポットとしてレンダリングされる。任意の種類の視覚映像を形成するには多くのそのようなスポットを重ね合わせる必要がある。最終結果は、赤色の端部が上方に上がるとともに次第に消えるぼんやりした橙赤色の炎である。本発明の一実施形態によれば、他の種類の非パドル粒子がシステム１００に実装され得る。例えば、煙粒子が炎粒子と同様の方法でモデル化されるとともにシミュレートされ得る。
【００７５】
シミュレートされた可視化の最終ステップは、ＧＰＵ１１５のシェーダー１１７によって提供される頂点及びピクセルシェーダーによって扱われる。頂点及びピクセルシェーダーは、パドル及び変位、並びに熱に起因して変更される表面の色及び反射率等を適用する。本明細書で前に解説したＰＨＥＤ溶接ピクセルフォーマットのエキストラチャンネルは、溶接ピクセル毎に使用されるエキストラ情報の全てを含む。本発明の一実施形態によれば、エキストラ情報は非未加工ビット（真＝ビード、偽＝未加工スチール）、スラグビット、アンダーカット値（その溶接ピクセルにおけるアンダーカットの量であり、ゼロはアンダーカットが無いことに等しい）、ポロシティ値（その溶接ピクセルにおけるポロシティの量であり、ゼロはポロシティが無いことに等しい）及びビードが凝固する時間をエンコードするビード跡値を含む。未加工スチール、スラグ、ビード及びポロシティを含む様々なクーポン映像に関連する一連の画像マップがある。これらの画像マップはバンプマッピング及びテクスチャマッピングの両方に使用される。これらの画像マップのブレンディングの量は、本明細書で説明した様々なフラグ及び値によって制御される。
【００７６】
ビード跡効果は、１Ｄ画像マップ及び所定のビード片が凝固する時間をエンコードする溶接ピクセル毎のビード跡値を使用して実現される。熱いパドル溶接ピクセルの場所がもはや「パドル」と呼ぶには十分熱くなくなると、時間がその場所において保存され「ビード跡」と呼ばれる。最終結果は、シェーダーコードが１Ｄテクスチャマップを使ってビードが置かれた方向を表現する独特の外観をビードに与える「さざ波」を描くことができる。本発明の代替的な実施形態によれば、システム１００は、シミュレートされた溶接パドルが溶接軌跡に沿って動かされることによるシミュレートされた溶接パドルのリアルタイムの流動状態から凝結への移行に起因するリアルタイム溶接ビード跡特性を有する溶接ビードを仮想現実空間でシミュレートすることができるとともに表示することができる。
【００７７】
本発明の代替的な実施形態によれば、システム１００は、ユーザーに溶接機の故障修理法を教えることができる。例えば、システムのトラブルシューティングモードは、ユーザーが確かにシステムを正しくセットアップ（例えば、正しいガス流量、正しい電源コード接続、等）できるようにユーザーを訓練し得る。本発明の他の代替的な実施形態によれば、システム１００は、溶接セッション（又は少なくとも溶接セッションの一部、例えば、Ｎフレーム）を記録及び再生することができる。ビデオのフレームをスクロールするためのトラックボールが設けられ、ユーザー又はインストラクターが溶接セッションを批評することができる。再生を選択可能な速度（例えば、フルスピード、半分の速度、１／４の速度）で提供することもできる。本発明の一実施形態によれば、分割スクリーン再生を提供することができ、２つの溶接セッションを、例えばＯＤＤ１５０上で並べて見ることができる。例えば、「良い」溶接セッションが、比較目的で「悪い」溶接セッションの隣で見られ得る。
【００７８】
外部データのインポート及び分析
特定の実施形態によれば、外部データが仮想現実溶接システムにインポートされ、例えば見習い溶接工の進歩を特徴付けるのを助け且つ見習い溶接工の訓練を支援するために該データが分析され得る。
【００７９】
一実施形態は、データをインポート及び分析する方法を提供する。当該方法は、所定の溶接プロセスに対応する現実世界での溶接作業の間に見習い溶接工が作った溶接部の品質を表す溶接品質パラメータの第１のデータセットを、仮想現実溶接システムにインポートするステップを含む。当該方法は、前記所定の溶接プロセスに対応する前記仮想現実溶接システム上でのシミュレーション溶接作業の間に前記見習い溶接工が作った仮想溶接部の品質を表す、前記仮想現実溶接システムに保存された溶接品質パラメータの第２のデータセットを、前記仮想現実溶接システムのプログラマブルプロセッサベースのサブシステムを用いて前記第１のデータセットと比較するステップも含む。当該方法は、前記比較ステップに対応して、前記仮想現実溶接システムのプログラマブルプロセッサベースのサブシステムを用いて数値比較スコアを生成するステップをさらに含む。前記数値比較スコアは、前記第１のデータセットと前記第２のデータセットの間の溶接品質の総合誤差を表し得る。当該方法は、前記所定の溶接プロセスに対応する現実世界での溶接作業の間に熟練溶接工が作った理想的な溶接部の品質を表す溶接品質パラメータの第３のデータセットを、前記仮想現実溶接システムにインポートするステップも含み得る。熟練溶接工は、例えばロボット溶接機又は人間の溶接工であり得る。当該方法は、前記仮想現実溶接システムのプログラマブルプロセッサベースのサブシステムを用いて、前記第２のデータセットを前記第３のデータセットと比較するステップと、前記比較ステップに対応して、前記仮想現実溶接システムのプログラマブルプロセッサベースのサブシステムを用いて見習い工数値スコア（numerical  student  score）を生成するステップとをさらに含み得る。前記見習い工数値スコアは、例えば前記理想的な溶接部からの溶接品質の総合誤差を表し得る。
【００８０】
図２０は、現実世界の溶接機２０００から仮想現実溶接システム１００に溶接品質パラメータ２０２０をインポートすることの概念を示す。溶接品質パラメータ２０２０は、有線手段又は無線手段により通信装置２０１０を通じて仮想現実溶接システム１００にインポートされ得る。一実施形態によれば、通信装置２０１０はプログラマブルプロセッサベースのサブシステム１１０に作動的に接続され、デジタル通信でデータを受信するための回路及び／又はソフトウェアの全てを提供する（図１参照）。例えば、通信装置２０１０はイサーネットポート及びイサーネット対応受信回路を含み得る。他の例として、通信装置２０１０は無線Ｂｌｕｅｔｏｏｔｈ（登録商標）通信接続を提供し得る。あるいは、通信装置２０１０は、例えばコンピュータディスク又はフラッシュドライブデータ記憶装置等の非一時的なコンピュータ可読媒体を受け入れて読み出しを行う装置であり得る。さらに代替的な実施形態として、通信装置２０１０はインターネット接続を提供するモデム装置であり得る。様々な他の実施形態によれば、他の種類の通信装置も可能である。
【００８１】
参照により本願に組み込まれる公開米国特許出願第１３／４５３１２４号で様々な種類の溶接品質パラメータが説明されている。しかしながら、他の実施形態によれば他の種類の溶接品質パラメータも可能であり得る。溶接品質パラメータは、例えば見習い溶接工が作った溶接部の品質を表す。本明細書で後述するように、品質パラメータは測定又はシミュレーション溶接パラメータから得られることがある。測定又はシミュレーション溶接パラメータの一部の例としては、測定結果のカウント、平均電圧、二乗平均平方根電圧、電圧の変動、平均電流、二乗平均平方根電流、電流の変動、平均ワイヤ送給速度、二乗平均平方根ワイヤ送給速度及びワイヤ送給速度の変動が挙げられる。溶接品質パラメータの一部の例としては、品質に関するカウントの標準偏差（quality  count  standard  deviation）、品質に関する電圧の平均（quality  voltage  average）、品質に関する電圧の標準偏差（quality  voltage  standard  deviation）、品質に関する電流の平均（quality  current  average）、品質に関する電流の標準偏差（quality  current  standard  deviation）、品質に関する電圧の変動の平均（quality  voltage  variance  average）、品質に関する電圧の変動の標準偏差（quality  voltage  variance  standard  deviation）、品質に関する電流の平均（quality  current  average）、品質に関する電流の変動の標準偏差（quality  current  variance  standard  deviation）、品質に関するワイヤ送給速度の平均（quality  wire  feed  speed  deviation）、品質に関するワイヤ送給速度の標準偏差（quality  wire  feed  speed  standard  deviation）、品質に関するワイヤ送給速度の変動の平均（quality  wire  feed  speed  variance  average）及び品質に関するワイヤ送給速度の変動の標準偏差（quality  wire  feed  speed  variance  standard  deviation）が挙げられる。
【００８２】
図２１は、見習い溶接工の現実世界での溶接作業をその見習い溶接工の仮想溶接作業と比較する方法２１００の一実施形態のフローチャートである。ステップ２１１０では、所定の溶接プロセスに対応する現実世界での溶接作業の間に見習い溶接工が作った溶接部の品質を表す溶接品質パラメータの第１のデータセットが、仮想現実溶接システム１００にインポートされる。ステップ２１２０では、所定の溶接プロセスに対応する、仮想現実溶接システム１００上でのシミュレーション溶接作業の間に見習い溶接工が作った仮想溶接部の品質を表し、仮想現実溶接システム１００に保存された溶接品質パラメータの第２のデータセットが、仮想現実溶接システム１００のプログラマブルプロセッサベースのサブシステム１１０を用いて第１のデータセットと比較される。ステップ２１３０では、上記の比較ステップに対応して、仮想現実溶接システム１００のプログラマブルプロセッサベースのサブシステム１１０を用いて数値比較スコアが生成される。
【００８３】
図２１の方法２１００は、仮想現実溶接システム１００上で所定の溶接プロセスの訓練を行った後の見習い溶接工が、対応する現実世界の溶接システム２０００に移り、現実世界で同じ所定の溶接プロセスを行い、本物の溶接部を実際に作成するという状況を表し得る。溶接品質パラメータは、仮想状況及び現実状況の双方で生成及び保存される。方法２１００により、見習い溶接工は、所定の溶接プロセスについて現実世界での自身の溶接パフォーマンスを仮想世界での自身の溶接パフォーマンスと比較することができる。所定の溶接プロセスの例としては、ガス金属アーク溶接（ＧＭＡＷ）プロセス、被覆アーク溶接（stick  welding）プロセス、フラックスコアードアーク溶接（ＦＣＡＷ）プロセス及びガスタングステンアーク溶接（ＧＴＡＷ）プロセスが挙げられる。様々な他の実施形態によれば、他の種類の所定の溶接プロセスも可能である。
【００８４】
数値比較スコアは、第１のデータセット及び第２のデータセットの間の溶接品質の総合誤差を表し得る。あるいは、数値比較スコアは、第２のデータセットに対する第１のデータセットの溶接品質の全体的な近さ（total  closeness）を表し得る。例えば、数値比較スコアは、仮想溶接作業及び現実世界での溶接作業から、対応する各溶接品質パラメータ間の差を取り、各差を重み付けし、重み付けした差を加算することで算出され得る。様々な他の実施形態によれば、数値比較スコアを生成する他の方法も可能である。例えば、参照により本願に組み込まれる公開米国特許出願第１３／４５３１２４号には、そのようなスコアを算出する方法が開示されている。一例として、各品質評価値（quality  value）が予測品質評価値と比較され、品質評価値と予測品質評価値との間の差が所定の閾値を上回っているかどうかが判断され得る。その差が閾値を上回っている場合は、品質評価値をその差に基づいて強度重さ（magnitude  weight）で重み付けし、品質評価値をその波形の状態の時間的寄与（time  contribution）に基づいて時間的寄与重さ（time  contribution  weight）で重み付けしてもよい。そのアーク溶接プロセスの間に得られた品質評価値（重み付けした品質評価値を含む）の全てを用いて数値スコアを求めてもよい。さらに、数値比較スコアは、例えば０％〜１００％の範囲に正規化され得る。その場合、０％は最大誤差を表し、１００％は最小誤差を表す。
【００８５】
図２２は、見習い溶接工の仮想溶接作業を熟練溶接工の現実世界での溶接作業と比較する方法２２００の実施形態のフローチャートである。ステップ２２１０では、所定の溶接プロセスに対応する現実世界での溶接作業の間に熟練溶接工が作った理想的な溶接部の品質を表す溶接品質パラメータの第３のデータセットが仮想現実溶接システム１００にインポートされる。熟練溶接工は、例えば経験豊かな人間の溶接工でもよいしプログラムされたロボット溶接機でもよい。ステップ２２２０では、所定の溶接プロセスに対応する仮想現実溶接システム１００上でのシミュレーション溶接作業の間に見習い溶接工が作った仮想溶接部の品質を表し、仮想現実溶接システム１００に保存された溶接品質パラメータの第２のデータセットが、仮想現実溶接システム１００のプログラマブルプロセッサベースのサブシステム１１０を用いて第３のデータセットと比較される。ステップ２２３０では、上記の比較ステップに対応して、仮想現実溶接システム１００のプログラマブルプロセッサベースのサブシステム１１０を用いて見習い工数値スコアが生成される。
【００８６】
図２２の方法２２００は、見習い溶接工が仮想現実溶接システム１００を用いて所定の溶接プロセスの実施方法を学習しており、現実世界で作られた理想的な溶接部に関してどれだけ自身が進歩したかを知りたいと思うような状況を表し得る。この場合でも、溶接品質パラメータが仮想状況及び現実状況の双方で生成及び保存される。方法２２００により、見習い溶接工は、所定の溶接プロセスについて仮想世界での自身の溶接パフォーマンスを現実世界での熟練工の溶接パフォーマンスと比較することができる。数値比較スコアと同様に、見習い工数値スコアは理想的な溶接部からの溶接品質の総合誤差（total  deviation）を表し得る。あるいは、見習い工数値スコアは、理想的な溶接部に対する溶接品質の全体的な近さを表し得る。例えば、見習い工数値スコアは、見習い工の仮想溶接作業及び熟練工の現実世界での溶接作業から、対応する各溶接品質パラメータ間の差を取り、各差を重み付けし、重み付けした差を加算することで算出され得る。様々な他の実施形態によれば、見習い工数値スコアを生成する他の方法も可能である。数値比較スコアと同様に、見習い工数値スコアは０％〜１００％の範囲に正規化され得る。
【００８７】
他の実施形態は、データをインポート及び分析する方法を提供する。当該方法は、現実世界の溶接機を用いて熟練溶接工により行われた、所定の溶接プロセスに対応する現実世界での溶接作業の間に生成された測定溶接パラメータの第１のデータセットを、仮想現実溶接システムにインポートするステップを含む。熟練溶接工はロボット溶接機又は人間の溶接工であり得る。当該方法は、前記仮想現実溶接システムを用いて見習い溶接工により行われた、前記所定の溶接プロセスに対応するシミュレーション溶接作業の間に生成されたシミュレーション溶接パラメータの第２のデータセットを前記仮想現実溶接システムに保存するステップも含む。当該方法は、前記仮想現実溶接システムのプログラマブルプロセッサベースのサブシステムを用いて、前記第１のデータセットに基づき複数の熟練工溶接品質パラメータを算出するステップをさらに含む。当該方法は、前記仮想現実溶接システムのプログラマブルプロセッサベースのサブシステムを用いて、前記第２のデータセットに基づき複数の見習い工溶接品質パラメータを算出するステップも含む。当該方法は、前記仮想現実溶接システムのプログラマブルプロセッサベースのサブシステムを用いて、前記複数の熟練工溶接品質パラメータを前記複数の見習い工溶接品質パラメータと比較するステップも含み得る。当該方法は、前記比較ステップに対応して、前記仮想現実溶接システムのプログラマブルプロセッサベースのサブシステムを用いて見習い工数値スコアを生成するステップをさらに含み得る。前記見習い工数値スコアは、例えば理想的な品質の溶接部からの溶接品質の総合誤差を表し得る。
【００８８】
図２３は、測定溶接パラメータを現実世界の溶接機２０００から仮想現実溶接システム１００にインポートすることの概念を示す。測定溶接パラメータ２３２０は、有線手段又は無線手段により通信装置２０１０を通じて仮想現実溶接システム１００にインポートされ得る。一実施形態によれば、通信装置２０１０はプログラマブルプロセッサベースのサブシステム１１０に作動的に接続され、デジタル通信でデータを受信するための回路及び／又はソフトウェアの全てを提供する（図１参照）。例えば、通信装置２０１０はイサーネットポート及びイサーネット対応受信回路を含み得る。他の例として、通信装置２０１０は無線Ｂｌｕｅｔｏｏｔｈ（登録商標）通信接続を提供し得る。あるいは、通信装置２０１０は、例えばコンピュータディスク又はフラッシュドライブデータ記憶装置等の非一時的なコンピュータ可読媒体を受け入れて読み出しを行う装置であり得る。さらに代替的な実施形態として、通信装置２０１０はインターネット接続を提供するモデム装置であり得る。様々な実施形態によれば、他の種類の通信装置も可能である。
【００８９】
参照により本願に組み込まれる公開米国特許出願第１３／４５３１２４号で様々な種類の測定溶接パラメータが説明されている。しかしながら、他の実施形態によれば、他の種類の測定溶接パラメータも可能であり得る。測定溶接パラメータは、溶接部を形成するために溶接ワイヤがワークピースの方に送られる所定の溶接プロセスのための溶接作業の間に生じる実際の溶接パラメータを表す。一実施形態によれば、品質パラメータは測定溶接パラメータから得られることがある。測定溶接パラメータの一部の例としては、測定結果のカウント、平均電圧、二乗平均平方根電圧、電圧の変動、平均電流、二乗平均平方根電流及び電流の変動が挙げられる。
【００９０】
図２４は、複数の見習い工溶接品質パラメータと見習い工数値スコアとを生成する方法２４００の第１の実施形態のフローチャートである。ステップ２４１０では、現実世界の溶接機２０００を用いて熟練溶接工により行われた所定の溶接プロセスに対応する現実世界での溶接作業の間に生成された測定溶接パラメータの第１のデータセットが、仮想現実溶接システム１００にインポートされる。熟練溶接工は、例えば経験豊かな人間の溶接工でもよいしロボット溶接機でもよい。ステップ２４２０では、仮想現実溶接システム１００を用いて見習い溶接工により行われた所定の溶接プロセスに対応するシミュレーション溶接作業の間に生成されたシミュレーション溶接パラメータの第２のデータセットが、仮想現実溶接システム１００に保存される。シミュレーション溶接パラメータは測定溶接パラメータに対応するが、現実世界の溶接機とは対照的に溶接シミュレーションの一部として仮想現実溶接システム１００で生成されたものである。仮想現実溶接システム１００では、例えばリアルタイムの溶融金属流動性及び熱放散特性を有する仮想溶接パドルのシミュレーションの一部として溶接パラメータ（例えば、電流及びその派生パラメータ（derivations）、電圧及びその派生パラメータ、ワイヤ送給速度及びその派生パラメータ）がシミュレートされる。
【００９１】
ステップ２４３０では、仮想現実溶接システム１００のプログラマブルプロセッサベースのサブシステム１１０を用いて、複数の熟練工溶接品質パラメータが第１のデータセットに基づいて算出される。ステップ２４４０では、仮想現実溶接システム１００のプログラマブルプロセッサベースのサブシステム１１０を用いて、複数の見習い工溶接品質パラメータが第２のデータセットに基づいて算出される。測定溶接パラメータに基づく品質パラメータの算出は、参照により本願に組み込まれる公開米国特許出願第１３／４５３１２４号に開示されている。シミュレーション溶接パラメータに基づく品質パラメータの算出も同様の形で行われ得る。
【００９２】
方法２４００では、見習い工溶接品質パラメータは、見習い工の溶接作業の間に仮想現実溶接システムによって生成されたシミュレーション溶接パラメータと、現実世界での溶接作業の間に熟練工により生成され、現実世界の溶接機からインポートされた測定溶接パラメータとから得られる。従って、見習い工溶接品質パラメータは、現実世界における熟練溶接工のパフォーマンスに対する仮想現実空間での見習い工のパフォーマンスを表す。
【００９３】
ステップ２４５０では、仮想現実溶接システム１００のプログラマブルプロセッサベースのサブシステム１１０を用いて、複数の熟練工溶接品質パラメータを複数の見習い工溶接品質パラメータと比較する。ステップ２４６０では、上記の比較ステップに対応して、仮想現実溶接システム１００のプログラマブルプロセッサベースのサブシステム１１０を用いて見習い工数値スコアが生成される。見習い工数値スコアは理想的な溶接部からの溶接品質の総合誤差を表し得る。あるいは、見習い工数値スコアは、理想的な溶接部に対する溶接品質の全体的な近さを表し得る。例えば、見習い工数値スコアは、見習い工溶接パラメータ及び熟練工溶接パラメータの対応する各溶接品質パラメータ間の差を取り、各差を重み付けし、重み付けした差を加算することで算出され得る。様々な他の実施形態によれば、見習い工数値スコアを生成する他の方法も可能である。ここでも、見習い工数値スコアは、例えば０％〜１００％の範囲に正規化され得る。
【００９４】
さらなる実施形態は、シミュレーション溶接パラメータを分析する方法を提供する。当該方法は、仮想現実溶接システムを用いて熟練溶接工により行われた、所定の溶接プロセスに対応する第１のシミュレーション溶接作業の間に生成されたシミュレーション溶接パラメータの第１のデータセットを、前記仮想現実溶接システムに保存するステップを含む。熟練溶接工は、例えばロボット溶接機又は人間の溶接工であり得る。当該方法は、前記仮想現実溶接システムを用いて見習い溶接工により行われた、前記所定の溶接プロセスに対応する第２のシミュレーション溶接作業の間に生成されたシミュレーション溶接パラメータの第２のデータセットを、前記仮想現実溶接システムに保存するステップも含む。当該方法は、前記仮想現実溶接システムのプログラマブルプロセッサベースのサブシステムを用いて、前記第１のデータセットに基づき複数の熟練工溶接品質パラメータを算出するステップをさらに含む。当該方法は、前記仮想現実溶接システムのプログラマブルプロセッサベースのサブシステムを用いて、前記第２のデータセットに基づき複数の見習い工溶接品質パラメータを算出するステップをさらに含む。当該方法は、前記仮想現実溶接システムのプログラマブルプロセッサベースのサブシステムを用いて、前記複数の熟練工溶接品質パラメータを前記複数の見習い工溶接品質パラメータと比較するステップをさらに含み得る。当該方法は、前記比較ステップに対応して、前記仮想現実溶接システムのプログラマブルプロセッサベースのサブシステムを用いて見習い工数値スコアを生成するステップも含み得る。前記見習い工数値スコアは、例えば理想的な品質の溶接部からの溶接品質の総合誤差を表し得る。
【００９５】
図２５は、複数の見習い工溶接品質パラメータと見習い工数値スコアとを生成する方法２５００の第２の実施形態のフローチャートである。ステップ２５１０では、仮想現実溶接システム１００を用いて熟練溶接工により行われた所定の溶接プロセスに対応する第１のシミュレーション溶接作業の間に生成されたシミュレーション溶接パラメータの第１のデータセットが、仮想現実溶接システム１００に保存される。熟練溶接工は、例えば経験豊かな人間の溶接工でもよいしロボット溶接機でもよい。ステップ２５２０では、仮想現実溶接システム１００を用いて見習い溶接工により行われた所定の溶接プロセスに対応するシミュレーション溶接作業の間に生成されたシミュレーション溶接パラメータの第２のデータセットが、仮想現実溶接システム１００に保存される。シミュレーション溶接パラメータは、溶接シミュレーションの一部として仮想現実溶接システム１００で生成される。ステップ２５３０では、仮想現実溶接システム１００のプログラマブルプロセッサベースのサブシステム１１０を用いて、複数の熟練工溶接品質パラメータが第１のデータセットに基づいて算出される。ステップ２５４０では、仮想現実溶接システム１００のプログラマブルプロセッサベースのサブシステム１１０を用いて、複数の見習い工溶接品質パラメータが第２のデータセットに基づいて算出される。品質パラメータの算出は、測定されたもの又はシミュレートされたものかに関わらず、参照により本願に組み込まれる公開米国特許出願第１３／４５３１２４号に開示されている。
【００９６】
方法２５００では、溶接品質パラメータは、熟練工溶接作業及び見習い工溶接作業の間に仮想現実溶接システムによって生成されたシミュレーション溶接パラメータから得られる。従って、見習い工溶接品質パラメータは仮想現実空間での見習い工のパフォーマンスを表し、熟練工溶接品質パラメータは仮想現実空間での熟練工のパフォーマンスを表す。見習い工溶接品質パラメータは、次に熟練工溶接品質パラメータと比較され得る。
【００９７】
ステップ２５５０では、仮想現実溶接システム１００のプログラマブルプロセッサベースのサブシステム１１０を用いて、複数の熟練工溶接品質パラメータを複数の見習い工溶接品質パラメータと比較する。ステップ２５６０では、上記の比較ステップに対応して、仮想現実溶接システム１００のプログラマブルプロセッサベースのサブシステム１１０を用いて見習い工数値スコアが生成される。見習い工数値スコアは理想的な溶接部からの溶接品質の総合誤差を表し得る。あるいは、見習い工数値スコアは、理想的な溶接部に対する溶接品質の全体的な近さを表し得る。例えば、見習い工数値スコアは、見習い工溶接パラメータ及び熟練工溶接パラメータの対応する各溶接品質パラメータ間の差を取り、各差を重み付けし、重み付けした差を加算することで算出され得る。様々な他の実施形態によれば、見習い工数値スコアを生成する他の方法も可能である。
【００９８】
別の実施形態は、データをインポート及び分析する方法を提供する。当該方法は、溶接カスタムアセンブリを表すデジタルモデルを仮想現実溶接システムにインポートするステップを含む。当該方法は、前記仮想現実溶接システムのプログラマブルプロセッサベースのサブシステムを用いて、前記デジタルモデルを分析して、前記デジタルモデルを複数の部位に区分化するステップであって、該複数の部位の各部位は、前記溶接カスタムアセンブリのシングル溶接継手の種類に対応する、ステップも含む。当該方法は、前記仮想現実溶接システムのプログラマブルプロセッサベースのサブシステムを用いて、前記複数の部位の各部位を、前記仮想現実溶接システムでモデル化された複数の仮想溶接クーポンのうちの１つの仮想溶接クーポンに合致させるステップをさらに含む。当該方法は、前記溶接カスタムアセンブリを表す前記デジタルモデルの合致した部位に対応する仮想溶接クーポンを使用する仮想溶接訓練プログラムを、前記仮想現実溶接システムのプログラマブルプロセッサベースのサブシステムを用いて生成するステップも含み得る。前記仮想溶接クーポンのそれぞれは、前記仮想現実溶接システムの疑似溶接クーポンに対応し得る。前記シングル溶接継手の種類は、例えば突き合わせ継手、Ｔ継手、角継手、へり継手又はラップ継手のうちの１つを含み得る。様々な他の実施形態によれば、他のシングル溶接継手の種類も可能である。
【００９９】
図２６は、溶接カスタムアセンブリを表すデジタルモデル２６００を仮想現実溶接システム１００にインポートすることの概念を示す。溶接カスタムアセンブリは、複数の金属パーツ同士が溶接された最終組立製品に対応し得る。製造業者には製造すべきそのよう最終組立製品が多数あり、そのため金属パーツ同士を効率的且つ確実に溶接できるように１人以上の溶接工を訓練する必要がある場合があり得る。一実施形態によれば、デジタルモデル２６００は、例えば３次元空間で表現された溶接カスタムアセンブリのコンピュータ援用設計（ＣＡＤ）モデルであり得る。本発明の様々な他の実施形態によれば、他の種類のデジタルモデルも可能であり得る。例えば、デジタルモデルは、青写真上のように複数の２次元図で示される溶接カスタムアセンブリに対応し得る。本明細書で使用の「デジタルモデル」という用語は、仮想現実溶接システム１００等のコンピュータベース又はプロセッサベースの装置により読まれ得るデジタル形式（例えば、コンピュータ可読媒体上に保存されたデジタル電子形式）のデータ及び／又は命令を意味する。
【０１００】
デジタルモデル２６００は、有線手段又は無線手段により通信装置２０１０を通じて仮想現実溶接システム１００にインポートされ得る。一実施形態によれば、通信装置２０１０はプログラマブルプロセッサベースのサブシステム１１０に作動的に接続され、デジタル通信でデータを受信するための回路及び／又はソフトウェアの全てを提供する（図１参照）。例えば、通信装置２０１０はイサーネットポート及びイサーネット対応受信回路を含み得る。他の例として、通信装置２０１０は無線Ｂｌｕｅｔｏｏｔｈ（登録商標）通信接続を提供し得る。あるいは、通信装置２０１０は、例えばコンピュータディスク又はフラッシュドライブデータ記憶装置等の非一時的なコンピュータ可読媒体を受け入れて読み出しを行う装置であり得る。さらに代替的な実施形態として、通信装置２０１０はインターネット接続を提供するモデム装置であり得る。様々な他の実施形態によれば、他の種類の通信装置も可能である。
【０１０１】
図２７は、溶接カスタムアセンブリ２７００を表すデジタルモデル２６００の部位を複数の溶接クーポン２７０５に合致させることの概念を示す。例えば、溶接カスタムアセンブリ２７００は、複数の異なる金属パーツ同士を接合する複数の異なる溶接継手の種類で構成され得る。一実施形態によれば、仮想現実溶接システム１００は、溶接カスタムアセンブリ２７００のデジタルモデル２６００を分析し、デジタルモデル２６００を複数の部位（各部位は溶接カスタムアセンブリ２７００の溶接継手の種類に対応する）に分割するように構成されている（即ちプログラムされている）。各部位は、図２８の方法２８００に関して説明するように、複数の溶接クーポン２７０５のうちの１つと合致し得る（又は合致するようになっている）。例えば、デジタルモデル２６００で表される溶接カスタムアセンブリ２７００の部位２７０１は溶接クーポン２７０６に合致し得る。
【０１０２】
一実施形態によれば、複数の溶接クーポン２７０５の各溶接クーポンは、仮想現実溶接システム１００内で仮想現実空間においてモデル化され、仮想溶接作業の間に疑似溶接工具と共にユーザーにより用いられ得る疑似溶接クーポン（例えばプラスチック部）としても存在し得る。複数の溶接クーポンは、例えば突き合わせ継手、Ｔ継手、角継手、へり継手又はラップ継手を有するクーポンに対応し得る。様々な他の実施形態によれば、他の種類の継手を有する溶接クーポンも可能であり得る。
【０１０３】
図２８は、溶接カスタムアセンブリ２７００のための仮想溶接訓練プログラムを生成する方法２８００の一実施形態のフローチャートである。ステップ２８１０では、図２６に示すように、溶接カスタムアセンブリ２７００を表すデジタルモデル２６００が仮想現実溶接システム１００にインポートされる。ステップ２８２０では、仮想現実溶接システム１００のプログラマブルプロセッサベースのサブシステム１１０を用いて、デジタルモデルを分析し、デジタルモデル２６００を複数の部位に区分化する。複数の部位の各部位は溶接カスタムアセンブリのシングル溶接継手の種類に対応する。
【０１０４】
一実施形態によれば、上記の分析工程は、特徴認識技術を用いて、溶接カスタムアセンブリのシングル溶接継手の種類に対応するデジタルモデルの特徴を認識することを含む。コンピュータ援用設計（ＣＡＤ）モデルにおける特徴としては、例えば形状上、機能上又は製造上の情報に関連し得るある特定の幾何学的又は位相幾何学的（topological）パターンを有するアセンブリの一領域であり得る。特徴認識では、ＣＡＤモデルの低次の要素（例えば、表面、端部等）から高次のエンティティー（例えば製造特徴）をアルゴリズム的に抽出することを目的とする。使用するアルゴリズムの厳密な種類は、遭遇が予想される溶接カスタムアセンブリの種類に基づき、正しい工学的判断により選択及び実行され得る。
【０１０５】
ステップ２８３０では、仮想現実溶接システム１００のプログラマブルプロセッサベースのサブシステム１１０を用いて、複数の部位の各部位を仮想現実溶接システム１００でモデル化された複数の仮想溶接クーポン２７０５のうちの仮想溶接クーポンに合致させる（又は合致するようにする）。一実施形態によれば、特徴合致工程は、溶接クーポンの特定の特徴のために合わせられた畳み込みマスク又はテンプレートを用いることを含む。畳み込みプロセスの出力は、部位が溶接クーポンのマスク構造に合致する場所で最も高くなる。使用する合致技術の厳密な種類は、遭遇が予想される溶接カスタムアセンブリの種類に基づき、正しい工学的判断により選択及び実行され得る。
【０１０６】
ステップ２８４０では、溶接カスタムアセンブリ２７００のデジタルモデル２６００の合致部位に対応する仮想溶接クーポンを用いる仮想現実溶接訓練プログラムが、仮想現実溶接システム１００のプログラマブルプロセッサベースのサブシステム１１０を用いて生成される。例えば、仮想溶接訓練プログラムは、アセンブリ２７００の溶接を練習することに関して、溶接工に、合致した溶接クーポンを用いて特定の順序で溶接を行うように指示する一連の溶接ステップを含み得る。
【０１０７】
要約すると、リアルタイム仮想現実溶接システムが開示される。当該システムは、プログラマブルプロセッサベースのサブシステムと、該プログラマブルプロセッサベースのサブシステムに作動的に接続された空間追跡装置と、該空間追跡装置が空間的に追跡可能な少なくとも１つの疑似溶接工具と、該プログラマブルプロセッサベースのサブシステムに作動的に接続された少なくとも１つのディスプレイ装置とを含む。当該システムは、リアルタイムの溶融金属流動性及び熱放散特性を有する溶接パドルを仮想現実空間でシミュレートすることができる。当該システムはさらに、当該仮想現実溶接システムにデータをインポートし、そのデータを分析して見習い溶接工の進歩の特徴付けを行い、訓練を提供することができる。
【０１０８】
特定の実施形態を参照しながら本発明を説明してきたが、当業者であれば本発明の範囲から逸脱することなく様々な変更が加えられ、同等物に置き換えられ得ることが分かる。それに加えて、本発明の教示に特定の状況又は材料を適合させるために、本発明の範囲から逸脱することなく多くの変更が加えられ得る。従って、本発明は開示した特定の実施形態に限定されず、本発明は添付の請求項の範囲に含まれる全ての実施形態を含むことを意図している。
【符号の説明】
【０１０９】
１００  システム
１１０  プロセッサベースのサブシステム
１１１  中央処理装置
１１５  グラフィック処理装置
１１６  ＣＵＤＡ
１１７  シェーダー
１１８  ビデオ出力
１１９  ビデオ出力
１２０  空間追跡装置
１２１  磁気源
１２２  センサ
１２３  ディスク
１２４  電源
１２５  ケーブル
１２６  トラッキングユニット
１３０  溶接ユーザーインターフェイス
１３１  一式のボタン
１３２  ジョイスティック
１３３  つまみ
１３４  つまみ
１３５  溶接コンソール
１３６  つまみ
１３７  つまみ
１４０  フェイスマウントディスプレイ装置
１５０  観察者用ディスプレイ装置
１５１  溶接パラメータ
１５２  溶接不連続部
１６０  疑似溶接工具
１６１  ホルダー
１６２  溶接棒
１６３  触覚抵抗性チップ
１７０  テーブル／スタンド
１７１  テーブル
１７２  スタンド
１７３  アーム
１７４  垂直ポスト
１７５  溶接クーポン
１７５’  パイプ
１７５’’  パイプ
１８０  溶接クーポン
９００  溶接ヘルメット
９１０  イヤホン型スピーカー
１２０１  物理的インターフェイス
１２０２  クランプモデル
１２０３  環境モデル
１２０４  サウンドコンテンツ機能
１２０５  溶接音
１２０６  スタンド／テーブルモデル
１２０７  内部アーキテクチャ機能
１２０８  較正機能
１２１０  クーポンモデル
１２１１  溶接物理特性
１２１２  内部物理特性調節ツール
１２１３  グラフィカルユーザーインターフェイス機能
１２１４  グラフ機能
１２１５  生徒レポート機能
１２１６  レンダラー
１２１７  ビードレンダリング
１２１８  ３Ｄテクスチャ
１２１９  視覚キュー機能
１２２０  スコア及び許容値機能
１２２１  許容値エディター
１２２２  特殊効果
１３００  方法
１３１０  ステップ
１３２０  ステップ
１３３０  ステップ
１３４０  ステップ
１３５０  ステップ
１４００  溶接クーポン
１４１０  平らな上面
１４２０  変位マップ
１６００  溶接クーポン
１６１０  面
１６２０  面
１７００  溶接クーポン
１７０１  パイプピース
１７０２  パイプピース
１７０３  ルート継手
１７０４  ピース
１９１０  陰影のない長方形の棒
１９２０  粒子
１９３０  粒子高さ
１９４０  陰影付き長方形
２０００  現実世界の溶接機
２０１０  通信装置
２０２０  溶接品質パラメータ
２１００  方法
２１１０  ステップ
２１２０  ステップ
２１３０  ステップ
２２００  方法
２２１０  ステップ
２２２０  ステップ
２２３０  ステップ
２３２０  溶接パラメータ
２４００  方法
２４１０  ステップ
２４２０  ステップ
２４３０  ステップ
２４４０  ステップ
２４５０  ステップ
２４６０  ステップ
２５００  方法
２５１０  ステップ
２５２０  ステップ
２５３０  ステップ
２５４０  ステップ
２５５０  ステップ
２５６０  ステップ
２６００  デジタルモデル
２７００  溶接クーポン
２７０１  部位
２７０５  溶接クーポン
２７０６  溶接クーポン
２８００  方法
２８１０  ステップ
２８２０  ステップ
２８３０  ステップ
２８４０  ステップ
【図１】
2018165846.tif 000003
【図２】
2018165846.tif 000004
【図３】
2018165846.tif 000005
【図４】
2018165846.tif 000006
【図５】
2018165846.tif 000007
【図６】
2018165846.tif 000008
【図７Ａ】
2018165846.tif 000009
【図７Ｂ】
2018165846.tif 000010
【図８】
2018165846.tif 000011
【図９Ａ】
2018165846.tif 000012
【図９Ｂ】
2018165846.tif 000013
【図９Ｃ】
2018165846.tif 000014
【図１０】
2018165846.tif 000015
【図１１】
2018165846.tif 000016
【図１２】
2018165846.tif 000017
【図１３】
2018165846.tif 000018
【図１４Ａ】
2018165846.tif 000019
【図１４Ｂ】
2018165846.tif 000020
【図１５】
2018165846.tif 000021
【図１６】
2018165846.tif 000022
【図１７】
2018165846.tif 000023
【図１８】
2018165846.tif 000024
【図１９Ａ】
2018165846.tif 000025
【図１９Ｂ】
2018165846.tif 000026
【図１９Ｃ】
2018165846.tif 000027
【図２０】
2018165846.tif 000028
【図２１】
2018165846.tif 000029
【図２２】
2018165846.tif 000030
【図２３】
2018165846.tif 000031
【図２４】
2018165846.tif 000032
【図２５】
2018165846.tif 000033
【図２６】
2018165846.tif 000034
【図２７】
2018165846.tif 000035
【図２８】
2018165846.tif 000036
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
溶接カスタムアセンブリを表すデジタルモデルを仮想現実溶接システムにインポートするステップと、
前記仮想現実溶接システムのプログラマブルプロセッサベースのサブシステムを用いて、前記デジタルモデルを分析して、前記デジタルモデルを複数の部位に区分化するステップであって、該複数の部位の各部位は、前記溶接カスタムアセンブリのシングル溶接継手の種類に対応する、ステップと、
前記仮想現実溶接システムのプログラマブルプロセッサベースのサブシステムを用いて、前記複数の部位の各部位を、前記仮想現実溶接システムでモデル化された複数の仮想溶接クーポンのうちの１つの仮想溶接クーポンに合致させるステップと、
を含む方法。
【請求項２】
前記溶接カスタムアセンブリを表す前記デジタルモデルの合致した部位に対応する仮想溶接クーポンを使用する仮想溶接訓練プログラムを、前記仮想現実溶接システムのプログラマブルプロセッサベースのサブシステムを用いて生成するステップをさらに含む、請求項１に記載の方法。
【請求項３】
前記仮想溶接クーポンのそれぞれは、前記仮想現実溶接システムの疑似溶接クーポンに対応する、請求項１又は２に記載の方法。
【請求項４】
前記仮想溶接訓練プログラムは、前記溶接カスタムアセンブリの溶接を練習することに関して、溶接工に前記合致した仮想溶接クーポンを用いて特定の順序で行うよう指示する一連の溶接ステップを含む、請求項２に記載の方法。
【請求項５】
前記シングル溶接継手の種類は、突き合わせ継手、Ｔ継手、角継手、へり継手又はラップ継手のうちの１つを含む、請求項１に記載の方法。
【請求項６】
前記デジタルモデルを分析することは、特徴認識技術を用いて、前記溶接カスタムアセンブリのシングル溶接継手の種類に対応する前記デジタルモデルの特徴を認識することを含む、請求項１に記載の方法。
【請求項７】
コンピュータ援用設計（ＣＡＤ）モデルにおける特徴は、形状、機能又は製造情報に関する特定の幾何学的パターンを有するアセンブリの一領域である、請求項６に記載の方法。
【請求項８】
コンピュータ援用設計（ＣＡＤ）モデルにおける特徴は、形状、機能又は製造情報に関する特定の位相幾何学的パターンを有するアセンブリの一領域である、請求項６に記載の方法。
【請求項９】
前記特徴認識は、コンピュータ援用設計（ＣＡＤ）モデルの表面又は端部の低次の要素から製造特徴の高次のエンティティーをアルゴリズム的に抽出することを含む、請求項６に記載の方法。
【請求項１０】
前記複数の部位の各部位を合致させることは、前記仮想溶接クーポンの特定の特徴のために合わせられた畳み込みマスク又はテンプレートを用いることを含む、請求項１に記載の方法。
【請求項１１】
前記畳み込みプロセスの出力は、部位が溶接クーポンのマスク構造に合致する場所で最も高くなる、請求項１０に記載の方法。
【外国語明細書】
2018165846000001.pdf